(57)【要約】      （修正有）【課題】好ましい科学的性質、物理的性質及び生物学的性質の少なくとも何れかを物体の表面において引き起こすような望ましい材料を備える金属物体の表面の加工。【解決手段】金属表面を露出させるために、金属基板８の表面より金属酸化物１０を除去する工程と、基板の表面にドーパントを浸透させるために、少なくとも１つの流動体ジェット２からドーパントを含む粒子６を金属表面に提供する工程とを含む。そして、物体の表面にドーパントを浸透させるために、ドーパントを含む第１粒子セットと、研磨剤４を含む第２粒子セットとを少なくとも１つの流動体ジェットから物体の表面に実質的に同時に供給する工程を更に含む。【選択図】図１
2015171757.tif 000002
【特許請求の範囲】
【請求項１】
金属基板を処理する方法であって、
金属表面を露出させるために、前記金属基板の表面より金属酸化物を除去する工程と、
前記基板の前記表面にドーパントを浸透させるために、少なくとも１つの流動体ジェットから前記ドーパントを含む粒子を前記金属表面に供給する工程と
を含むことを特徴とする方法。
【請求項２】
前記除去工程は、不活性雰囲気において行われることを特徴とする請求項１に記載の方法。
【請求項３】
前記除去工程は、前記供給工程と実質的に同時に行われ、その結果前記金属表面は前記供給工程以前には実質的に酸化されていないことを特徴とする請求項１に記載の方法。
【請求項４】
前記除去工程は前記金属酸化物表面に研磨ブラスト加工を行う工程を含むことを特徴とする、請求項１記載の方法。
【請求項５】
前記研磨ブラスト加工工程は、グリットブラスト加工、マイクロブラスト加工、ウォータージェットブラスト加工、及びショットピーニングから選ばれることを特徴とする請求項２に記載の方法。
【請求項６】
前記研磨ブラスト加工工程は、前記ドーパントを含む粒子を供給する工程と同時に行われることを特徴とする請求項２に記載の方法。
【請求項７】
前記除去工程は、ドリル加工、切断、成形、フライス加工、マイクロマシニング、スクラッチング、研削、磨き、及び研磨の少なくとも1つの工程から選ばれることを特徴とする請求項１に記載の方法。
【請求項８】
前記除去工程は、酸エッチング、アルカリエッチング、及び過酸化水素処理の少なくとも１つの工程から選ばれることを特徴とする請求項１に記載の方法。
【請求項９】
前記除去工程は、切除、マーキング／エッチング、溶接、切断、被覆から選ばれたレーザー処理を含むことを特徴とする請求項１に記載の方法。
【請求項１０】
前記除去工程は、エッチングと洗浄とから選ばれたプラズマ処理工程を含むことを特徴とする請求項１に記載の方法。
【請求項１１】
前記基板は、チタニウム、ステンレス鋼、アルミニウム、及びニチノールから選ばれることを特徴とする請求項１に記載の方法。
【請求項１２】
物体の表面を処理する方法であって、
前記物体の表面に前記ドーパントを浸透させるために、前記ドーパントを含む第１粒子セットと、研磨剤を含む第２粒子セットとを少なくとも１つの流動体ジェットから前記物体の表面に実質的に同時に供給する工程を含むことを特徴とする方法。
【請求項１３】
前記少なくとも1つの流動体ジェットは、湿式ブラスト加工装置、研磨のウォーター・ジェットピーニング装置、湿式ショットピーニング装置から選ばれることを特徴とする請求項１乃至１２の何れかに記載の方法。
【請求項１４】
前記少なくとも1つの流動体ジェットは、乾式ショットピーニング装置、乾式ブラスト加工装置、輪形摩擦試験機、グリットブラスト加工装置、サンドブラスト加工装置、及びマイクロブラスト加工装置から選ばれることを特徴とする請求項１乃至１３の何れかに記載の方法。
【請求項１５】
前記少なくとも１つの流動体ジェットは０．５〜１００バールの圧力において作動することを特徴とする請求項１乃至１４の何れかに記載の方法。
【請求項１６】
前記少なくとも１つの流動体ジェットは１〜３０バールの圧力において作動することを特徴とする請求項１乃至１５の何れかに記載の方法。
【請求項１７】
前記少なくとも１つの流動体ジェットは１〜１０バールの圧力において作動することを特徴とする請求項１乃至１６の何れかに記載の方法。
【請求項１８】
前記少なくとも１つの流動体ジェットは０．５〜１００バールの圧力において作動することを特徴とする請求項１乃至１７の何れかに記載の方法。
【請求項１９】
前記少なくとも１つの流動体ジェットは１〜３０バールの圧力において作動することを特徴とする請求項１乃至１８の何れかに記載の方法。
【請求項２０】
前記少なくとも１つの流動体ジェットは３〜１０バールの圧力において作動することを特徴とする請求項１乃至１９の何れかに記載の方法。
【請求項２１】
前記物体は金属であることを特徴とする請求項１２乃至２０の何れかに記載の方法。
【請求項２２】
前記金属は、純金属、金属合金、１つ又は複数の相を含む金属間物、非晶相を含む金属間物、単独の結晶相を含む金属間物、多結晶相を含む金属間物から選ばれることを特徴とする請求項２１に記載の方法。
【請求項２３】
前記金属は、チタニウム、チタン合金、鉄合金、ステンレス鋼、ステンレス鋼合金、炭素鋼、炭素鋼合金、アルミニウム、アルミ合金、ニッケル、ニッケル合金、ニッケルチタン合金、タンタラム、タンタル合金、ニオビウム、ニオブ合金、クロミウム、クロム合金、コバルト、コバルト合金、貴金属、及び貴金属合金から選ばれることを特徴とする請求項２１又は２２に記載の方法。
【請求項２４】
前記金属は、チタニウム、アルミニウム、ステンレス鋼、及びニチノールから選ばれることを特徴とする請求項１２乃至２３の何れかに記載の方法。
【請求項２５】
前記物体は移植できる医療用具であることを特徴とする請求項１乃至２４の何れかに記載の方法。
【請求項２６】
前記物体は、病的な石灰化を除去するために使用される、カテーテル、ガイドワイヤ、バスケットから選ばれることを特徴とする請求項１乃至２５の何れかに記載の方法。
【請求項２７】
前記粒子は気体の担体流動体に含まれて供給されることを特徴とする請求項１乃至２６の何れかに記載の方法。
【請求項２８】
前記担体流動体は、窒素、水素、アルゴン、ヘリウム、空気、エチレンオキシド、及びそれらの組合せから選ばれることを特徴とする請求項２７に記載の方法。
【請求項２９】
前記粒子は液体の担体流動体に含まれて供給されることを特徴とする請求項１乃至２８の何れかに記載の方法。
【請求項３０】
前記液体はエッチング液体でもあることを特徴とする請求項２９に記載の方法。
【請求項３１】
前記エッチング液体は塩基性であることを特徴とする請求項３０に記載の方法。
【請求項３２】
前記エッチング液体は酸性であることを特徴とする請求項３０に記載の方法。
【請求項３３】
前記供給工程は不活性環境において行われることを特徴とする請求項１２乃至３２の何れかに記載の方法。
【請求項３４】
前記研磨剤は、シリカ、アルミナ、ジルコニア、チタン酸バリウム、チタン酸カルシウム、チタン酸ナトリウム、酸化チタン、ガラス、生体適合性ガラス、ダイヤモンド、炭化ケイ素、リン酸カルシウム、炭酸カルシウム、金属粉、金属線、炭素繊維複合材、ポリマー、ポリマー複合材、チタニウム、ステンレス鋼、硬化鋼、及びクロム合金から選ばれることを特徴とする請求項４乃至６及び請求項１２乃至３３の何れかに記載の方法。
【請求項３５】
前記研磨剤は、モース硬度が０．１〜１０であることを特徴とする請求項４乃至６及び請求項１２乃至３４の何れかに記載の方法。
【請求項３６】
前記研磨剤は、モース硬度が１〜１０であることを特徴とする請求項４乃至６及び請求項１２乃至３４の何れかに記載の方法。
【請求項３７】
前記研磨剤は、モース硬度が５〜１０であることを特徴とする請求項４乃至６及び請求項１２乃至３４の何れかに記載の方法。
【請求項３８】
前記研磨剤は、その粒径が０．１〜１００００μｍであることを特徴とする請求項４乃至６及び請求項１２乃至３７の何れかに記載の方法。
【請求項３９】
前記研磨剤は、その粒径が１〜５０００μｍであることを特徴とする請求項４乃至６及び請求項１２乃至３７の何れかに記載の方法。
【請求項４０】
前記研磨剤は、その粒径が１０〜１０００μｍであることを特徴とする請求項４乃至６及び請求項１２乃至３７の何れかに記載の方法。
【請求項４１】
前記ドーパントは、ポリマー、金属、セラミック、及びそれらの組合せから選ばれることを特徴とする請求項１乃至４０の何れかに記載の方法。
【請求項４２】
前記ドーパントは、２つ以上の異なる材料を含むことを特徴とする請求項１乃至４１の何れかに記載の方法。
【請求項４３】
前記ドーパントは金属酸化物であることを特徴とする請求項１乃至４２の何れかに記載の方法。
【請求項４４】
前記ドーパントは、チタン酸バリウム、チタン酸カルシウム、チタン酸ナトリウム、ゼオライト、ケイ質のゼオライト、リンを含むゼオライト、シリカ、アルミナ、ジルコニア、炭酸カルシウム、生体適合性ガラス、リン酸カルシウムガラス、及び二酸化チタンから選ばれることを特徴とする請求項１乃至４３の何れかに記載の方法。
【請求項４５】
前記ドーパントは骨伝導性物質又は骨統合性物質であることを特徴とする請求項１乃至４４の何れかに記載の方法。
【請求項４６】
前記骨伝導性物質又は骨統合性物質は変性されたリン酸カルシウムであることを特徴とする請求項４５に記載の方法。
【請求項４７】
前記骨伝導性物質又は骨統合性物質はＣａ５（ＰＯ４）３ＯＨ、ＣａＨＰＯ４・２Ｈ２Ｏ、ＣａＨＰＯ４、Ｃａ８Ｈ２（ＰＯ４）６・５Ｈ２Ｏ、α‐Ｃａ３（ＰＯ４）２、β‐Ｃａ３（ＰＯ４）２、及びそれらの組合せから選ばれることを特徴とする請求項４５又は４６に記載の方法。
【請求項４８】
前記変性されたリン酸カルシウムは、炭酸アニオン、塩素アニオン、フッ素アニオン、ケイ酸アニオン、及びアルミン酸アニオンから選ばれる少なくとも１つのアニオンを含むことを特徴とする請求項４６又は４７に記載の方法。
【請求項４９】
前記変性されたリン酸カルシウムは、陽子、カリウムカチオン、ナトリウムカチオン、マグネシウムカチオン、バリウムカチオン、及びストロンチウムカチオンから選ばれる少なくとも１つのカチオンを含むことを特徴とする請求項４６乃至４８の何れかに記載の方法。
【請求項５０】
前記ドーパントは治療薬であることを特徴とする請求項１乃至４９の何れかに記載の方法。
【請求項５１】
前記治療薬は担体材料の表面上又は担体材料の中に固定されることを特徴とする請求項５０に記載の方法。
【請求項５２】
前記担体材料は、ポリマー、リン酸カルシウム、二酸化チタン、シリカ、バイオポリマー、生体適合性ガラス、ゼオライト、脱塩骨、脱タンパク骨、同種移植骨、及びそれらの複合組合せから選ばれることを特徴とする請求項５１に記載の方法。
【請求項５３】
前記ポリマーは、ポリウレタン、ポリエチレンテプタレート、ＰＬＬＡ‐ポリグリコール酸（ＰＧＡ）共重合体（ＰＬＧＡ）、ポリカプロラクトン、ポリ‐（ヒドロキシ酪酸塩／ヒドロキシ吉草酸塩）共重合体、ポリ（ビニルピロリドン）、ポリテトラフルオロエチレン、ポリ（２−メタクリル酸ヒドロキシエチル）、ポリ（エーテルウレタン尿素）、シリコーン、アクリル、エポキシド、ポリエステル、ウレタン、パーレン、ポリホスファゼンのポリマー、フッ素ポリマー、ポリアミド、ポリオレフィン、及びこれらの混合物及び共重合体から選ばれることを特徴とする請求項５２に記載の方法。
【請求項５４】
前記バイオポリマーは、多糖類、ゼラチン、コラーゲン、アルギン酸塩、ヒアルロン酸、アルギン酸、カラギーナン、コンドロイチン、ペクチン、キトサン、及びそれらの誘導体、混合物、共重合体から選ばれることを特徴とする請求項５２に記載の方法。
【請求項５５】
前記治療薬は、抗癌剤、抗炎症薬、免疫抑制剤、抗生物質、ヘパリン、機能タンパク質、調節タンパク質、構造タンパク質、オリゴペプチド、抗原ペプチド、核酸、免疫原、及びそれらの組合せから選ばれることを特徴とする請求項５１に記載の方法。
【請求項５６】
前記抗癌剤は、アシビシン、アクラルビシン、アコダゾール、アクロナイシン、アドゼレシン、アラノシン、アルデスロイキン、アロプリノール・ナトリウム、アルトレタミン、アミノグルテチミド、アモナフィド、アンプリジェン、アムサクリン、アンドロゲン、アングイジン、グリシン酸アフィディコリン、アサレイ、アスパラギナーゼ、５−アザシチジン、アザチオプリン、カルメット・ゲラン菌（ＢＣＧ）、ベイカーのアンチフォル（可溶性）、β−２'−デオキシチオグアノシン、塩酸ビスアントレン、硫酸ブレオマイシン、ブスルファン、ブチオニンスルフォキシミン、ＢＷＡ  ７７３Ｕ８２，ＢＷ  ５０２Ｕ８３．ＨＣｌ，メシル酸ＢＷ  ７Ｕ８５、セラセミド、カルベチマー、カルボプラチン、カルムスチン、クロラムブシル、クロロキノキサリン−スルホンアミド、クロロゾトシン、クロモマイシンＡ３、シスプラチン、クラドリビン、コルチコステロイド、コリネバクテリリウム・パルバム、ＣＰＴ−１１、クリスナトール、サイクロシチジン、シクロホスファミド、シタラビン、シテムベナ、ダビスマレアート、ダカルバジン、ダクチノマイシン、塩酸ダウノルビシン、デアザウリジン、デクスラゾキサン、ジアンヒドロガラクチトール、ジアジクオン、ジブロモズルシトール、ジデムニンＢ、ジエチルジチオカルバマート、ジグリコアルデヒド、ジヒドロ‐５‐アザシチジン、ドキソルビシン、エキノマイシン、エダトレキサート、エデルフォシン、エフロルニチン、エリオットの溶液、エルサミトルシン、エピルビシン、エソルビシン、エストラムスチンホスファート、エストロゲン、エタニダゾール、エチオホス、エトポシド、ファドラゾール、ファザラビン、フェンレチニド、フィルグラスチム、フィナステリド、フラボン酢酸、フロクスウリジン、リン酸フルダラビン、５−フルオロウラシル、フルオゾール（登録商標）、フルタミド、硝酸ガリウム、ゲムシタビン、酢酸ゴセレリン、ヘプスルファム、ヘキサメチレンビスアセトアミド、ホモハリングトニン、硫酸ヒドラジン、４−ヒドロキシアンドロステンジオン、ヒドロキシ尿素、塩酸イダルビシン、イホスファミド、インターフェロンα、インターフェロンβ、インターフェロンγ、インターロイキン−１αおよびインターロイキン−１β、インターロイキン−３、インターロイキン−４、インターロイキン−６、４−イポメアノール、イプロプラチン、イソトレチノイン、ロイコボリンカルシウム、酢酸ロイプロリド、レバミソール、リポゾーマル・ダウノルビシン、リポソームカプセル化ドキソルビシン、ロムスチン、ロニダミン、メイタンシン、塩酸メクロレタミン、メルファラン、メノガリル、メルバロン、６−メルカプトプリン、メスナ、カルメット・ゲラン菌のメタノール抽出残渣、メトトレキサート、Ｎ−メチルホルムアミド、ミフェプリストン、ミトグアゾン、マイトマイシン−Ｃ、ミトタン、塩酸ミトキサントロン、単球／マクロファージ・コロニー刺激因子、ナビロン、ナホキシジン、ネオカルチノスタチン、酢酸オクトレオチド、オルマプラチン、オキサリプラチン、パクリタキセル、パーラ、ペントスタチン、ピペラジンジオン、ピポブロマン、ピラルビシン、ピリトレキシム、塩酸ピロキサントロン、ＰＩＸＹ-３２１、���リカマイシン、ポルフィマーナトリウム、プレドニムスチン、プロカルバジン、プロゲスチン、ピラゾフリン、ラゾキサン、サルグラモスチム、セムスチン、スピロゲルマニウム、スピロムスチン、ストレプトニグリン、ストレプトゾシン、スロフェヌル、スラミン・ナトリウム、タモキシフェン、タキソテール、テガフル、テニポシド、テレフタルアミジン、テロキシロン、チオグアニン、チオテパ、チミジン・インジェクション、チアゾフリン、トポテカン、トレミフェン、トレチノイン、塩酸トリフルオペラジン、トリフルリジン、トリメトレキサート、腫瘍壊死因子、ウラシル・マスタード、硫酸ビンブラスチン、硫酸ビンクリスチン、ビンデシン、ビノレルビン、ビンゾリジン、ヨシ−８６４、ゾルビシン、及びそれらの混合物から選ばれることを特徴とする請求項５５に記載の方法。
【請求項５７】
前記抗炎症薬は、非ステロイド性抗炎症薬、ＣＯＸ−２阻害剤、グルココルチコイド、及びそれらの混合物から選ばれることを特徴とする請求項５５に記載の方法。
【請求項５８】
前記非ステロイド性抗炎症薬は、アスピリン、ジクロフェナク、インドメタシン、スリンダク、ケトプロフェン、フルルビプロフェン、イブプロフェン、ナプロキセン、ピロキシカム、テノキシカム、トルメチン、ケトロラク、オキサプロシン、メフェナム酸、フェノプロフェン、ナブメトン、アセトアミノフェン、及びそれらの混合物から選ばれることを特徴とする請求項５７に記載の方法。
【請求項５９】
前記ＣＯＸ−２阻害剤は、ニメスリド、ＮＳ−３９８、フロスリド、Ｌ−７４５３３７、セレコキシブ、ロフェコキシブ、ＳＣ−５７６６６、ＤｕＰ−６９７、パレコキシブナトリウム、ＪＴＥ−５２２、バルデコキシブ、ＳＣ−５８１２５、エトリコキシブ、ＲＳ−５７０６７、Ｌ−７４８７８０、Ｌ−７６１０６６、ＡＰＨＳ、エトドラク、メロキシカム、Ｓ−２４７４、及びそれらの混合物から選ばれることを特徴とする請求項５７に記載の方法。
【請求項６０】
前記グルココルチコイドは、ヒドロコルチゾン、コルチゾン、プレドニゾン、プレドニゾロン、メチルプレドニゾロン、メプレドニゾン、トリアムシノロン、パラメタゾン、フルプレドニソロン、ベータメタゾン、デキサメタゾン、フルドロコルチゾン、デゾキシコルチコステロン、及びそれらの混合物から選ばれることを特徴とする請求項５７に記載の方法。
【請求項６１】
前記抗生物質は、トブラマイシン、バンコマイシン、ゲンタマイシン、アンピシリン、ペニシリン、セファロスポリンＣ、セファレキシン、セファクロール、セファマンドール、シプロフロキサシン、及びそれらの混合物から選ばれることを特徴とする請求項５５に記載の方法。
【請求項６２】
前記タンパク質は、アルブミン、カゼイン、ゼラチン、リソソーム、フィブロネクチン、フィブリン、キトサン、ポリリシン、ポリアラニン、ポリシステイン、骨形成タンパク質（ＢＭＰ）、上皮細胞増殖因子（ＥＧＦ）、線維芽細胞増殖因子（ｂＦＧＦ）、神経成長因子（ＮＧＦ）、骨由来増殖因子（ＢＤＧＦ）、形質転換成長因子‐．ベータ．１（ＴＧＦ−．ベータ．１）、形質転換成長因子‐．ベータ．（ＴＧＦ−．ベータ．）、アルギニン‐グリシン‐アスパラギン酸のトリペプチド（ＲＧＤ）、ビタミンＤ３、デキサメタゾン、ヒト成長ホルモン（ｈＧＨ）、上皮細胞増殖因子、形質転換成長因子α、形質転換成長因子β、ワクチニア成長因子、線維芽細胞増殖因子、インスリン様成長因子、血小板由来増殖因子、軟骨由来増殖因子、インターロイキン−２、神経成長因子、造血細胞成長因子、リンパ球増殖因子、骨形成タンパク質、骨形成因子、軟骨形成因子、及びそれらの混合物から選ばれる請求項５５に記載の方法。
【請求項６３】
前記へパリンは、組み換えへパリン、へパリン誘導体、へパリン類似物又はそれらの組合せから選ばれることを特徴とする請求項５５に記載の方法。
【請求項６４】
前記オリゴペプチドは殺菌性のオリゴペプチドであることを特徴とする請求項５５に記載の方法。
【請求項６５】
前記免疫原は、ウイルス抗原、細菌性抗原、真菌抗原、寄生虫抗原、腫瘍抗原、腫瘍抗原のペプチド断片、転移特異的抗原、能動又は受動ワクチン、合成ワクチン、又はサブユニット・ワクチンであることを特徴とする請求項５５に記載の方法。
【請求項６６】
前記ドーパントは放射線不透性材料であることを特徴とする請求項１乃至５１の何れかに記載の方法。
【請求項６７】
前記放射線不透性材料は、アルカリ土類金属、遷移金属、希土類金属、酸化物、硫酸塩、リン酸塩、及びそれらの組合せから選ばれることを特徴とする請求項６６に記載の方法。
【請求項６８】
前記放射線不透性材料はポリマーであることを特徴とする請求項６６に記載の方法。
【請求項６９】
前記第１粒子セットと前記第２粒子セットは同じ流動体ジェットから前記表面に供給されることを特徴とする請求項１乃至６８の何れかに記載の方法。
【請求項７０】
前記第１粒子セットと前記第２粒子セットは別々の流動体ジェットから前記表面に供給されることを特徴とする請求項１乃至６９の何れかに記載の方法。
【発明の詳細な説明】
【技術分野】
【０００１】
本発明は、医療用具のような物体の表面にドーパントを吹き付ける方法に関するものである。
【０００２】
［関連出願の相互参照］
本出願は、その開示が参照により本明細書に組み込まれる２００７年４月６日出願の米国仮出願６０／９１０４６４の優先権を、米国特許法１１９条（ｅ）に基づいて請求するものである。
【背景技術】
【０００３】
研磨性物質（ａｂｒａｓｉｖｅ  ｍａｔｅｒｉａｌｓ）というものを金属表面に吹き付ける工程は、近年その技術的な応用方法が増加している。このような表面処理技術に含まれるものは、グリットブラスト加工、ショットブラスト加工、サンドブラスト加工、ショットピーニング、及びマイクロアブレージョン（ｍｉｃｒｏａｂｒａｓｉｏｎ）のような工程がある。各技術は、一般的に、ショット（ｓｈｏｔ）又はグリット（ｇｒｉｔ）である研磨性物質を流動体と混合し、処理される表面に衝突するように高速で供給される。研磨製物質を供給する方法は、研磨製物質を供給するために使われる流動体（一般的には水又は空気）の選択によって湿式又は乾式に分類される。“研磨性吹き付け”という総称は本明細書においてそのような全ての技術を意味するために使用される。
【０００４】
これらの技術の応用は、金属の切断、金属に望ましいひずみ特性を誘発させるための金属表面の冷間加工、及び追加的なコーティング材料の付着を強化するために望ましい表面質感（表面粗度）を誘発させる前処理を含む（非特許文献１〜３参照）。後者の例は生物医学分野で見られ、アルミナ又はシリカを用いてチタン性インプラントをグリットブラスト加工し、そのインプラント表面にプラズマスプレーされるヒドロキシアパタイト（ＨＡ）のコーティングの付着に最適な表面粗度を達成する。ＨＡでコーティングされたインプラントが好まれる理由は、アパタイト層の生体模倣特性だけでなく、アパタイト層とチタン表面との最適結合強度も含む。
【０００５】
これらの金属表面に研磨性物質を吹き付ける際に、研磨性物質が金属表面自体に浸透することが知られており、この技術は表面における化学的性質を変化させる一般的な方法の候補として関心を集めた（非特許文献２及び３参照）。生物医学分野におけるもう１つの研究では、ショットブラスト加工を、チタン表面に直接ＨＡ層を付着させる方法として検討しており、高額なプラズマスプレー工程を回避することを試みている（非特許文献４）。この研究では、粒径分布が特定されていないＨＡ粒子を研磨剤として用いている。しかし、堆積されたＨＡ層が緩やかな洗浄方法によって簡単に除去され得ることを考えると、金属表面との強い結合は達成できなかったと思われる。
【０００６】
チョイ等による特許文献１は、グリットブラスト加工を用いてグリットを歯科インプラントの表面に埋め込むために１つのリン酸カルシウム粒子を使用することを記載しているが、１９０μｍ以上の粒子を開示している。
【０００７】
特許文献２は、水を流動体媒体に用いて、焼結したＨＡを研磨剤として使用することを記載している。この場合は、ＨＡが熱処理されているため、ある程度のＨＡの埋め込みは達成できている。
【０００８】
ミュラー等による特許文献３は、ガラス状マトリックスに含まれたリン酸カルシウムを含むブラスト加工用粒子を記載している。他の文献では（例えば特許文献４及び５）、通常ポリマーの成分を含むリン酸カルシウムのマイクロスフェアを製造する方法、及び同じものを製造するための複雑な方法を記載しているが、それらのブラスト加工の媒体としての効能は解明されていない。
【０００９】
金属表面及びその他の表面のケイ化処理（ｓｉｌｉｃｉｚａｔｉｏｎ）のためのロカテック（Ｒｏｃａｔｅｃ（登録商標））システムも、複数の要素を持つ個体の粒子を使用する。この技術は歯科分野において広範囲に使用される。この場合、シリカの外側付着層を持つアルミナ粒子を、予め粗面化された表面に送り、その際の衝突から生じる熱は、衝突場所の周辺において粉砕したシリカ外側付着層を該表面に融合させる。この工程をセラミック化処理（ｃｅｒａｍｉｃｉｚａｔｉｏｎ）と呼ぶ。
【００１０】
ブルーマグニエズ等による特許文献６には、表面加工を行うブラスト研磨吹き付け技術に使用される研磨剤として、複数の層を持つ硬質の研磨製物質を記載している。この場合、加工工程の目的は、研磨製物質を囲む複数の層を、加工される表面に埋め込む又は付着させることである。外側はすくなくとも１つのポリマーを含み、好ましいコアセラミックの素材は酸化物、炭化物、窒化物、又は炭窒化物である。
【００１１】
複数のポリマー層を用いることは既に提案されている。ラング等による特許文献７はコアの基本素材と、二酸化チタンの外側粘着性層を含むブラスト加工用の粒子を記載している。
【００１２】
表面加工のための研磨製吹き付けの応用は生物医学の分野で見ることができ、例えばレーザー加工された冠状動脈のステントの支柱から酸化物のスラグ（ｓｌａｇ）を洗浄するためのマイクロアブレージョンの使用、および装置に追加的なポリマーのコーティングを付着させるためにペースメーカ及び除細動器の表面にシリカを埋め込むためのマイクロアブレージョンの使用がある。
【００１３】
これらの例の共通点は、流動体に１種類の固体粒子を使用することである。
【００１４】
生物医学用具に関連する表面変化処理技術に集まる関心は、薬剤溶離ステント（ＤＥＳ）の成功によって加速された。１９９０年代の血管内技術の導入を基点に、血管再開通術の方法は最近数年の間劇的に変化している。しかし、ステント内再狭窄（ＩＳＲ）は依然として問題であり、ステントのある場所の血管内面の破裂は、血小板の活性化、炎症媒介物の分泌、そして平滑筋細胞（Ｓｍｏｏｔｈ  ｍｕｓｃｌｅ  ｃｅｌｌｓ）の形成をもたらし得、傷口の傷跡形成と類似した過程である。更に、ステントは血液にも接しているため、組織及び血液細胞において異物反応（ＦＢＲ）を起こしてはいけない（即ち生体適合性のものである必要がある）。ＤＥＳは表面変化技術を用いてこれらの問題に対応しており、該表面変化技術はステントの表面を用いて、ポリマーのマトリックスの中に含まれる有効成分（抗再狭窄及び抗血栓剤）を、最も必要とされる装置部分に局所的に供給する。この技術はコーディス社（Ｃｏｒｄｉｓ）によって開発され、その商品であるサイファー（Ｃｙｐｈｅｒ）ステントは２００３年にＦＤＡからの許可を得ている。それからいくつかのＤＥＳが市場に販売され、経皮冠動脈インターベンション（ＰＣＩ）手術を受けた患者らにおけるＩＳＲ及び血栓症を低減することを試みている。これらの全ての活性用具は、薬剤をステントの表面に保持し、インビボにおける溶離性質を調整するために、ポリマーのマトリックスを使用している。
【００１５】
しかし、いくつかの要因によるＤＥＳに関する問題が現れており、その中のひとつは薬物の溶離性質の適切な調整である。ポリマーのマトリックス（薬剤及びポリマー分解産物を放出するために経時的に分解される）は、過敏性患者における問題の原因であり得ることが分かった。従って、薬剤の供給及び溶離を調整する新たな方法を開発するための努力が続いている。
【００１６】
ステント分野における先行技術の大部分は、ＩＳＲを調停するためにステント表面に不活性コーティングを施すことに向けられていた。これらは、窒化及び炭窒化、炭素コーティング及び炭化ケイ素コーティングの使用、ならびにをステント材料表面の自然酸化物層を厚くするような工程（酸化、イオンの埋め込み、不活性金属を用いる電解研磨及び電気メッキのような電気化学的処理など）を含む。しかし、このような工程の全てはいくつかの不利点を持っており、その中のどれも最適な臨床的効果をもたらす理想的な表面を提供することはできない。
【００１７】
関連するもう１つの別の分野は、植え込み型装置表面におけるバイオフィルム形成に関する分野であり、該バイオフィルムとは細菌による３次元のマクロ構造である。この場合フィルムはそれ自体が、抗生物質による全身治療のような標準抗微生物治療に対する障害になり得る。細菌のバイオフィルムによる感染は、同様な懸濁されたプランクトンを殺すために必要な抗生物質濃度の１０００倍まで必要になり得、そのような高い濃度の抗生物質は望ましくない深刻な副作用を発生させる場合も多い。植え込み型装置表面において局所的に薬剤を供給することは、全身治療よりはるかに低い濃度でバイオフィルムの形成を予防する、最も薬剤が必要となるインプラント表面を抗菌剤の的にする方法として言及されている。
【００１８】
現在、局所的な薬剤配達を目的とする殺菌方法のほとんどは、適切な担体マトリックスに埋め込まれたポリマーのコーティング又はポリマのマイクロスフェアを、抗菌剤の担体として用いている。加えて、ＨＡを含むリン酸カルシウム塩も、抗菌剤の担体に適切なものとして挙げられている。ナノ結晶のアパタイト層を整形外科金属インプラントの表面に堆積するために生体模倣堆積を利用し、その後、別の工程（特許文献８）で溶液から無機コーティングに沈殿物として形成された薬物を、該インプラントの表面に持たせ得る。そのような方法は、例えばインプラント表面のリン酸カルシウムによる骨の成長を誘導する骨伝導効果と、抗生物質によるバイオフィルム形成の危険性の低減という２つの利点を持っており、両方の効果とも再手術を必要とさせる大きな原因である。しかし、この方法では、適用できる抗生物質量はインプラントの表面面積によって限られる。又、セラミック層の付着は高温で行われ（例えばプラスマスプレーによるリン酸カルシウムコーティングの場合）、薬剤の付着においても、無機塩類及び抗菌剤の同時付着を排除するためにｐＨや他の条件を正確に保つ必要があるため、複数の工程が必要となる。このような方法もちいて金属表面に付着されることが知られている抗生物質は、ゲンタマイシン、バンコマイシンなどがある。
【００１９】
インプラント表面に存在すると有益な効果を提供できる治療薬の範囲は、抗生物質又は免疫抑制剤に限られない。いくつかの研究では、埋め込み型装置の表面に他の治療薬を付着させ、望ましい効果を誘発させることに集中している。例えば、ある研究ではインプラント表面にこれらのカスケイド（ｃａｓｃａｄｅ）に関わる機能分子を付着させることに焦点を合わせている。機能分子の例としてはホルモン、増殖成長因子、構造タンパク質、免疫原、及び抗原のようなタンパク質を含む。その結果、生物学的経路に関わるタンパク質の活性点部位（ａｃｔｉｖｅ  ｓｉｔｅ）と構造的に類似したペプチドやタンパク質の設計に関する研究が多く行われた。例えば、整形外科分野におけるＲＧＤペプチドの適用、従来の抗生物質に対して高い抵抗を持つ細菌に対応する方法として抗菌ペプチドの使用などが提案されている。
【００２０】
患者のニースにより適合な医療インプラントが開発されることにつれて、インプラントは、糖尿病、癌、及びインプラント自体とは直接関連しないほかの病気を治療するために治療薬を供給する方法として考えることもできる。インビボ装置（インプラント）は、その表面を利用して患者の持つほかの病気の治療に必要な治療薬を供給することができるため、複数の機能を持つことが可能である。
【先行技術文献】
【特許文献】
【００２１】
【特許文献１】韓国特許出願第２００３００７８４８０号
【特許文献２】米国特許第６５０２４４２号（［６］）
【特許文献３】米国特許出願第２００４１５８３３０号
【特許文献４】米国特許第４７５２４５７号
【特許文献５】米国特許第６２１０７１５号
【特許文献６】米国特許第６４３１９５８号
【特許文献７】米国特許第６４６８６５８号
【特許文献８】米国特許出願第２００４０１３１７５４号
【特許文献９】米国特許第７１２８５７５号
【特許文献１０】米国特許第６７７６７９５号
【特許文献１１】米国特許第６５６９１９４号
【特許文献１２】米国特許第６７０２８５０号
【特許文献１３】米国特許第６４２６１１４号
【特許文献１４】米国特許第６７３０３２４号
【特許文献１５】米国仮出願第６０／４１０３０７号
【非特許文献】
【００２２】
【非特許文献１】Ｓｏｌｏｍｏｎ  ｅｔ  ａｌ．，  Ｗｅｌｄｉｎｇ  ｒｅｓｅａｒｃｈ，  ２００３．  Ｏｃｔｏｂｅｒ：Ｐ．２７８−２８７（ソロモン等筆、溶接研究、２００３年８月、２７８〜２８７項）
【非特許文献２】Ｍｏｍｂｅｒ  ｅｔ  ａｌ．，Ｔｒｉｂｏｌｏｇｙ  Ｉｎｔｅｒｎａｔｉｏｎａｌ，  ２００２．３５：ｐ２７１−２８１（モンバー等筆、国際摩擦学誌、２００２年、３５：２７１〜２８１項）
【非特許文献３】Ａｒｏｒａ  ｅｔ  ａｌ．，Ｊ．Ｂｉｏｍｅｄ．Ｍａｔ．Ｒｅｓ．，２０００．５３（５）：ｐ．１７１−１９２（アローラ等筆、生物医学材料研究誌、２０００年５３（５）：１７１〜１９２項）
【非特許文献４】Ｉｓｈｉｋａｗａ，Ｋ．，ｅｔ  ａｌ．，Ｂｌａｓｔ  ｃｏａｔｉｎｇ  ｍｅｔｈｏｄ：ｎｅｗ  ｍｅｔｈｏｄ  ｏｆ  ｃｏａｔｉｎｇ  ｔｉｔａｎｉｕｍ  ｓｕｒｆａｃｅ  ｗｉｔｈ  Ｈｙｄｒｏｘｙａｐａｔｉｔｅ  ａｔ  ｒｏｏｍ  ｔｅｍｐｅｒａｔｕｒｅ．  Ｊ．  Ｂｉｏｍｅｄ．Ｍａｔ．Ｒｅｓ．，１９９７．３８：Ｐ１２９−１３４（イシカワ等筆、ブラスト加工によるコーティング方法：チタン表面を常温でＨＡでコーティングする新たな方法、生物医学材料研究誌、１９９７年、３８：１２９〜１３４項）
【非特許文献５】“Ｔｉｔａｎｉｕｍ  ｉｎ  Ｍｅｄｉｃｉｎｅ，”Ｄ．Ｍ．Ｂｒｕｎｅｔｔｅ；  Ｐ．  Ｔｅｎｇｖａｌｌ；Ｍ．Ｔｅｘｔｏｒ；Ｐ．Ｔｈｏｍｐｓｏｎ，Ｓｐｒｉｎｇｅｒ，Ｎｅｗ  Ｙｏｒｋ；ＩＳＢＮ３−５４０−６６９３６−１．）（“医学におけるチタン”、ブルネット等筆、スプリンガー、ニューヨーク）
【発明の概要】
【発明が解決しようとする課題】
【００２３】
インプラントの表面による治療薬供給の限度を決める要因は、一般的に工学的及び処理観点に関する。薬剤を表面に付着させる方法は、薬剤の活性及び構造的完全性を保つことや、表面における化学性質（特にインビボにおける溶離速度）の調整と同等な重要性を持つ。好ましい治療薬の多くはその本質が生物由来であるため、加工された表面から得られる望ましい効果は、温度、ｐＨなどの溶液条件によって妨げられ得る。
【００２４】
インプラント表面の加工は治療薬の配達に関する分野に限られるものではない。多くの場合、例えば冠状動脈インターベンション手術及び腎臓結石のような病的石灰化の治療に使用されるチタン素材の装置など、埋め込み装置の表面はその物理的性質を調整するために加工が必要とされ得る。しかし、現在のインビトロにおけるこれらの装置より高い放射線不透性を持つ装置が望まれている。より高い不透性を持つ装置は外部からの放射線画像、更には磁気共鳴映像を撮ることを可能にし、現在の侵襲的手術の代わりに低侵襲手術を使うことを可能にする。例えば、生物医療及び他の目的で放射線不透性を増加させるために、プラチナ、パラジウム、タングステン又はその他を含む第三級重元素でドーピングされたニチノール合金を含む（特許文献９、１０及び１１）。
【００２５】
本発明は、物体の表面を変性加工するための改善された処理工程を提供することを鑑みてなされたものであり、例えば好ましい科学的性質、物理的性質及び生物学的性質の少なくとも何れかを物体の表面において引き起こすような望ましい材料を備える金属物体の表面の加工である。
【課題を解決するための手段】
【００２６】
本発明のある実施形態では、金属基板の表面より金属酸化物を除去する工程と、該基板の表面にドーパントを浸透させるために、少なくとも１つの流動体ジェットから該ドーパントを含む粒子を該金属表面に供給する工程とを含むことを特徴とする、金属基板の表面を処理する方法を提供される。
【００２７】
本発明のある実施形態では、前記物体の表面に前記ドーパントを浸透させるために、前記ドーパントを含む第１粒子セットと、研磨剤を含む第２粒子セットとを少なくとも1つの流動体ジェットから前記物体の表面に実質的に同時に供給する工程を含むことを特徴とする物体の表面を処理する方法が提供される。
【００２８】
他の実施形態においては、ドーパントはポリマー、金属、セラミック、治療薬、及びそれらの組合せであり得る。該物体は、例えば埋め込み型医療装置のような医療用具であり得る。
【図面の簡単な説明】
【００２９】
下記の説明、請求項及び図面より本発明の様々な実施形態が理解でき、その図面は下記のようなものである。
【図１】本発明による治療の過程を示す概略図である。
【図２】ＡはＨＡのみを用いてグリットブラスト加工されたｃｐチタンのＸＰＳスペクトルを示す図であり、ＢはＨＡとアルミナの混合物を用いてグリットブラスト加工されたｃｐチタンのＸＰＳスペクトルを示す図である。
【図３】ＨＡのみを用いてグリットブラスト加工されたｃｐチタン（太線）と、ＨＡとアルミナの５０：５０混合物を用いてグリットブラスト加工されたｃｐチタン（細線）の夫々のＣａ  ２ｐの内殻準位（図３Ａ）及びＰ  ２ｐの内殻準位（図３Ｂ）の比較ＸＰＳスペクトルを示す図である。
【図４】ＨＡのみを用いてグリットブラスト加工されたｃｐチタン（上）と、ＨＡとアルミナの５０：５０混合物を用いてグリットブラスト加工されたｃｐチタン（下）の夫々のＴｉ  ２ｐの内殻準位のＸＰＳスペクトルを示す図である。
【図５】ｃｐチタン表面の０．２ｃｍｘ０．２ｃｍの領域における（ａ）５０：５０のグリットによるグリットブラスト加工サンプルでのＣａの濃度及び分布、（ｂ）５０：５０のグリットによるグリットブラスト加工サンプルでのＴｉの濃度及び分布、（ｃ）１００％ＨＡによるグリットブラスト加工サンプルでのＣａの濃度及び分布、及び（ｄ）１００％ＨＡによるグリットブラスト加工サンプルでのＴｉの濃度及び分布、を示す図である。
【図６】ＨＡのみを用いてグリットブラスト加工されたｃｐチタン（細線）と、ＨＡとアルミナの５０：５０混合物を用いてグリットブラスト加工されたｃｐチタン（太線）の夫々のＣａ  ２ｐの内殻準位（図６Ａ）、及びＰ  ２ｐの内殻準位（図６Ｂ）、の比較ＸＰＳスペクトルを示す図である。
【図７】加工結果の再現性を表す、５０：５０のＨＡ／シリカ混合物グリットによるグリットブラスト加工サンプルの２つのＸＰＳ調査結果を示す図である。
【図８】ゲンタマイシン／ＨＡ処理をされた表面の（１）黄色ブドウ球菌（Ｓｔａｐｈｙｌｏｃｏｃｃｕｓ  ａｕｒｅｕｓ）、（２）大腸菌（Ｅｃｈｅｒｉｃｈｉａ  ｃｏｌｉ）、及び（３）緑膿菌（Ｐｓｅｕｄｏｍｏｎａｓ  ａｅｒｕｇｉｎｏｓａ）に関する細菌分析を示す図である。各分析の左のサンプルはネガティブ・コントロール（ｎｅｇａｔｉｖｅ  ｃｏｎｔｒｏｌ）であり、“ＩＺ”は繁殖阻害領域である。
【図９】Ａ〜Ｃは夫々、トーパント及び研磨剤を表面に供給するための、異なる３つのノズルを示す概略図である。
【図１０】黄色ブドウ球菌を植菌し、バンコマイシン試験片（Ｖａｎｃｏｍｙｃｉｎ  ｃｏｕｐｏｎ）にさらされた寒天プレート（プレート１）、及び大腸菌を稙菌し、トブラマイシンにさらされた寒天プレート（プレート２、３）のＩＺを示す写真である。
【図１１Ａ】１００μｍアルミナビーズの複製サンプル（ａ）及び（ｂ）のＦＴＩＲスペクトルを示す図である。
【図１１Ｂ】１５０μｍアルミナビーズの複製サンプル（ａ）及び（ｂ）のＦＴＩＲスペクトルを示す図である。
【図１２Ａ】ＨＡ表面のＸＲＤパターンを示す図である（アルミナ；５０μｍ）。
【図１２Ｂ】ＨＡ表面のＸＲＤパターンを示す図である（アルミナ；１００μｍ）。
【図１３】複製のＨＡコントロールのＸＰＳ調査スペクトルを示す図である。
【図１４】ステンレス鋼（ＡＳＴＭ  Ｆ１５８６）表面のＨＡ浸透層を表す走査電子顕微鏡（ＳＥＭ）画像である。
【図１５】ステンレス鋼（ＡＳＴＭ  Ｆ１５８６）表面のＨＡのエネルギー分散Ｘ線（ＥＤＸ）スペクトルを示す図である。
【図１６】ＣＰチタン（ＡＳＴＭ  Ｆ６７）表面のＨＡ浸透層を表すＳＥＭ画像である。
【図１７】ＣＰチタン（ＡＳＴＭ  Ｆ６７）表面のＨＡのＥＤＸスペクトルを示す図である。
【図１８】原子間力顕微鏡（ＡＦＭ）による、ＣＰチタン表面のＨＡ浸透層の厚さ分析であり、ＡはＡＦＭ画像であり、Ｂは対応するＡＦＭグラフである。
【図１９】グレード５のチタン（Ｔｉ６ＡＬ−４Ｖ〜ＡＳＴＭ  Ｆ１３６）表面における、ナノ細孔性のＳｉＯ２マイクロ粒子のＳＥＭ画像である。
【図２０Ａ】５０倍率で撮影された、アルミニウム表面におけるナノ細孔性ＨＡ浸透層のＳＥＭ画像である。
【図２０Ｂ】６５０倍率で撮影された、アルミニウム表面におけるナノ細孔性ＨＡ浸透層のＳＥＭ画像である。
【図２１】ニチノール表面におけるナノ細孔性ＨＡ浸透層のＳＥＭ画像である。
【発明を実施するための形態】
【００３０】
ある実施形態では、金属表面のような表面にドーパントを浸透させる方法が提供される。従来の浸透技術に比べ、該表面と該ドーパントとの結合強度及び該表面の上又はその中におけるドーパントの濃度の向上が可能である。本発明は、生物医学インプラントの表面において科学的、物理的、及び生物学的に好ましい性質を誘発するドーパントに係る。
【００３１】
一般的にドーパントは、吹き付けられた表面に含浸するものであるが、このような吹き付け技術における固体成分がドーパントだけであると、その含浸は充分な程度までに至らない。ドーパントの材料だけを、高速流動体ジェットの中に含んで該表面に供給すると、表面含浸が得られたとしても最低限の程度にとどまる。そのような結果は、ドーパント材料の粒子が該表面に浸透するためには充分でないサイズ、密度又は硬度といった、いくつかの理由によって発生し得る。又、そのような結果は表面自体の性質によるものであり得る。
【００３２】
多くの金属材料はその表面に酸化物の層を形成し、その酸化物は金属本体又は合金本体より硬い。金属表面（特にチタン及びチタン誘導合金）は空気中において、様々な汚染物質によって汚されている。金属表面における物理的及び化学的性質は、その金属表面が形成された状況によって左右される。又、金属の固有反応性によって、酸化を進める様々な環境化学物質及び汚染物質を引き付け得る。例えば、チタンは高い反応性を持つ金属であり、いくつかの異なる媒体によって簡単に酸化される。従って、チタンはいつも酸化物の層に覆われている。この酸化物層は化学的に安定しているが、酸化物層は常にその環境に存在する様々な反応物質（例えば、有機分子）と反応をし続けるため、科学的に不活性ではない。典型的には、酸化物層における全ての新たな物質は、チタン表面又は酸化物層の変性加工の副産物である。ある場合は、酸化物層における新たな物質は、その表面の最終的な機能に好ましい効果をもたらし得る。しかし、該新たな物質は、好ましくない混入物を含み得る（非特許文献５）。
【００３３】
本発明は、選択された材料を意図的に該表面に付加することを目的としている。１つの実施形態では金属固有の反応性を利用して金属基板を覆う酸化物層を臨時的に除去し、新たに露出された金属を処理して新しい材料（ドーパント）を付加する。付加された材料の性質によって、金属物体の表面性質をその機能的要求に従って併せることが可能となる。
【００３４】
チタン及びチタン合金は、常にその表面に酸化物の層を形成する。この酸化物層は通常不活性で非反応性であるが、チタン自体は高い反応性を持ち、大気環境に置かれるとすぐに反応し酸化物層を形成する。酸化物層の形成は、インプラント用具としては好ましい性質でもある。
【００３５】
生物医学の分野におけるドーパントの例は、例えばＨＡ，薬物溶離ポリマー、及び他の薬物供給システムを含む。又、ドーパントによって含浸される物体は、例えばチタン、鋼鉄、コバルトクロム、及びこれらの合金を含む。
【００３６】
従って、本発明の１つの実施形態では、金属基板を処理する方法を提供し、その方法は、
金属表面を露出させるために、該金属基板の表面より金属酸化物を除去する工程と、
該基板の該表面にドーパントを浸透させるために、少なくとも１つの流動体ジェットからドーパントを含む粒子を該金属表面に供給する工程と、を含む。
【００３７】
ある実施形態では、金属表面は空気の中で新たな酸化物層を形成できる充分な反応性を持っており、それによって金属表面層にドーパントを付加することを防ぐ。ある実施形態では、本発明は新たな金属表面が再び酸化される前にドーパントを付加することを含む。ある実施形態では、金属の酸化物表面を除去する工程は不活性雰囲気において行われる。異なる実施形態では、該除去はドーパントの供給とほぼ同時に行われ、その結果ドーパントの供給以前には金属表面は実施的に酸化されていない。
【００３８】
金属の酸化物層は様々な技術を用いて除去できる。ある実施形態では、除去工程は金属酸化物層を研磨ブラスト加工することを含む。研磨ブラスト加工工程自体も様々な方法で行われ得、例えば下記に詳細に記載されるグリットブラスト加工、マイクロブラスト加工、ウォータージェットブラスト加工及びショットピーニングや、この分野における他の研磨性吹き付け工程を含む。ある実施形態では、研磨ブラスト工程は、ドーパントを含む粒子の供給とほぼ同時に行われ、例えば酸化物を研磨ブラスト加工して新たな金属表面を露出させる1つの粒子のストリーム（ｓｔｒｅａｍ）と、該新たな金属表面にドーパントを吹き付けるもう1つの粒子のストリームを、金属酸化物の表面に向け得る。
【００３９】
異なる実施形態では、除去工程は、ドリル加工、切断、成形、フライス加工、マイクロマシニング、スクラッチング、研削、磨き、及び研磨の少なくとも1つの工程から選ばれる。異なる実施形態では、除去工程は、酸エッチング、アルカリエッチング、及び過酸化水素処理の少なくとも１つの工程から選ばれる。更に異なる実施形態では除去工程は、切除、マーキング／エッチング、溶接、切断、被覆から選ばれたレーザー処理を含む。異なる実施形態では、除去工程は、エッチングと洗浄とから選ばれたプラズマ処理工程を含む。
【００４０】
上記のように、ここに説明される特定の実施形態では、除去工程は、処理工程（例えば、金属表面を高酸素環境に戻す前にその表面に新たな材料を付加する工程）を行うために充分な時間だけ新たな金属表面を露出させるために、不活性雰囲気において行われ得る。高酸素環境に戻されると、酸化物層は再生され得るが、その下に付加、封入されたドーパントによる影響を受け、またはそのドーパントによって変性される。
【００４１】
ある実施形態では、表面にドーパントを吹き付ける工程の前又はそれとほぼ同時に酸化物層を除去するための装置は、流動体ジェットと一体化された独立ユニットとしてあり得、又は製造ラインの一部として組み込まれ得る。該装置は、患者にインプラントを埋め込む前のその表面を患者に合わせた／処方された変性加工を行うために、手術室で使用できるような手術用の無菌機械を構成するように、現場で使用し得る。治療薬の交差汚染を防止し、清掃を簡単にするために、使い捨て型のドーパント担体／フィルタのカートリッジを使用し得る。
【００４２】
ドーパントを研磨剤と同時に、酸化物層表面を浸透する充分なエネルギー（充分な粒子のサイズ、密度及び硬度）を持って該表面に衝突するように配達されると、酸化物が再生する前に金属表面にドーパントが含浸できる時間が生まれる。ドーパントは、表面の酸化物層の中で強く結合され得る。従って、常温においてコスト効率の良く、好ましい効果をもたらす材料を表面に含浸させることが可能となる。更に、研磨剤衝突の場所から発生するエネルギーは、ドーパントをセラミック化又は表面に結合させるために充分であり得る。従って、ある実施形態では、物体の表面を処理する方法を提供し、該方法は、物体の表面にドーパントを浸透させるために、ドーパントを含む第１粒子セットと、研磨剤を含む第２粒子セットとを少なくとも1つの流動体ジェットから物体の表面に実質的に同時に供給する工程を含む。
【００４３】
本発明のある実施形態は、選択された材料（以下ドーパントと呼ぶ）と選択された研磨剤（ショット又はグリット）との混合物を、従来の研磨性吹き付け技術を用いて金属表面に吹き付けることによってドーパントを金属表面に含浸させることに係る。該研磨剤は、表面に充分な力を持って衝突して酸化物層を浸透又は変形することによって、ドーパントが該表面に吸収、又はその表面の中或いは上に組み込まれ得る機会を生み出す。
【００４４】
本発明の実施形態は図１に示された概略図に網羅されているが、本発明はこれに限られるものではない。図１（左）は、一組の研磨性粒子４及び一組のドーパント粒子６を含むストリーム３を同時に供給する流動体ジェット（ノズル）２の概略を示している。粒子４及び６は、基板８の表面１０に吹き付けられる。ある実施形態では基板８は金属基板であり、表面１０は金属酸化物層である。研磨性粒子４による吹き付けによって、表面の酸化物層は破裂し、酸化物層１０上に裂け目を通して基板８の新たな表面１０ａが露出される（中央）。金属基板の場合は、この新たに露された表面は金属表面である。粒子のストリーム３が基板８に衝突し続けると、ドーパント粒子６（右）は基板８の表面１０の中に一体化される。基板が金属である場合は、ドーパント粒子６の周辺に新たな酸化物層１０が形成される。
【００４５】
特定の実施形態では、ドーパント材料は、組織とインプラントとの相互作用を操作、改善させるために、インプラントの表面において好ましい効果をもたらすドーパント素材を含むが、これらに限るものではない。ドーパントは、ポリマー、金属、セラミック（例えば金属酸化物、金属窒化物）、及びそれらの組合せ（例えばこれらの２つ以上の混合物）の材料を含み得る。
【００４６】
例示的なドーパントは、Ｃａ５（ＰＯ４）３ＯＨ、ＣａＨＰＯ４・２Ｈ２Ｏ、ＣａＨＰＯ４、Ｃａ８Ｈ２（ＰＯ４）６・５Ｈ２Ｏ、α‐Ｃａ３（ＰＯ４）２、β‐Ｃａ３（ＰＯ４）２を含むリン酸カルシウム、又は炭酸アニオン、塩素アニオン、フッ素アニオン、ケイ酸アニオン、アルミン酸アニオン、陽子、カリウムカチオン、ナトリウムカチオン、マグネシウムカチオン、バリウムカチオン又はストロンチウムカチオンを含む如何なるリン酸カルシウムを含む。
【００４７】
他の例示的なドーパントはチタニア（ＴｉＯ２）、ジルコニア、ＨＡ、シリカ、炭素、及びキトサン（ｃｈｉｔｏｓａｎ）／キチン（ｃｈｉｔｉｎ）を含む。
【００４８】
ある実施形態では、ドーパントは薬を運ぶ媒体と少なくとも１つの治療薬（生分子及び生物製剤を含む）の組合せである。抗生物質、免疫抑制剤、抗原ペプチド、抗菌ペプチド、構造タンパク質及び機能タンパク質を含む治療薬の担体になり得るものは、特許文献１２に記載されている。薬の担体としてリン酸カルシウムを用いることも可能である（特許文献１３、１４及び１５を参照。これらの文献の内容は参照として組み込まれる。）。治療薬を運ぶことができる媒体は、治療薬、生分子、生物製剤を運ぶことができる、ＨＡ，シリカ、炭素、及びチタニア（ＴｉＯ２）素材のナノ細孔性材料、メソ細孔性材料、ナノチューブ、微小粒子を含む。微粒子及び粉（例えばチタニア粉）は、治療薬、生分子、生物製剤に粘着結合又は共有結合できる（繋げられる）。
【００４９】
媒体と担体の合成物（例えば、一緒に焼結されたもの）及び担体の組合せは、薬物及び生物製剤を運ぶことができ、その溶離プロフィールを制御することができる。
【００５０】
他の例示的なドーパントは、チタン酸バリウム、ケイ素化（ｓｉｌｉｃｅａｃｏｕｓ）ゼオライト、及び、リン、シリカ、アルミナ、ジルコニア、炭酸カルシウム、ゼオライト（アルミノケイ酸塩）、生体適合性ガラス、リン酸カルシウムガラスから少なくとも１の成分を含むゼオライト等を含む。ドーパントは更に、上皮細胞増殖因子（ｅｐｉｄｅｒｍａｌ  ｇｒｏｗｔｈ  ｆａｃｔｏｒｓ）、形質転換成長因子（ｔｒａｎｓｆｏｒｍｉｎｇ  ｇｒｏｗｔｈ  ｆａｃｔｏｒ）α、形質転換成長因子β、ワクチニア成長因子（ｖａｃｃｉｎｉａ  ｇｒｏｗｔｈ  ｆａｃｔｏｒｓ）、線維芽細胞増殖因子（ｆｉｂｒｏｂｌａｓｔ  ｇｒｏｗｔｈ  ｆａｃｔｏｒｓ）、インスリン様成長因子（ｉｎｓｕｌｉｎ−ｌｉｋｅ  ｇｒｏｗｔｈ  ｆａｃｔｏｒｓ）、血小板由来増殖因子（ｐｌａｔｅｌｅｔ  ｄｅｒｉｖｅｄ  ｇｒｏｗｔｈ  ｆａｃｔｏｒｓ）軟骨由来増殖因子（ｃａｒｔｉｌａｇｅ  ｄｅｒｉｖｅｄ  ｇｒｏｗｔｈ  ｆａｃｔｏｒｓ）、インターロイキン−２、神経細胞成長因子（ｎｅｒｖｅ  ｃｅｌｌ  ｇｒｏｗｔｈ  ｆａｃｔｏｒｓ）、造血細胞成長因子（ｈｅｍｏｐｏｉｅｔｉｃ  ｃｅｌｌ  ｇｒｏｗｔｈ  ｆａｃｔｏｒｓ），リンパ球成長因子（ｌｙｍｐｈｏｃｙｔｅ  ｇｒｏｗｔｈ  ｆａｃｔｏｒｓ）、骨形成タンパク質（ｂｏｎｅ  ｍｏｒｐｈｏｇｅｎｅｔｉｃ  ｐｒｏｔｅｉｎｓ）、骨形成因子（ｏｓｔｅｏｇｅｎｉｃ  ｆａｃｔｏｒｓ）、軟骨形成因子（ｃｈｏｎｄｒｏｇｅｎｉｃ  ｆａｃｔｏｒｓ）であり得る。
【００５１】
ある実施形態では、ドーパントはチタン表面に堆積されるＨＡである。ＨＡとＴｉＯ２は何れも優れた生体適合性を持つバイオインタフェース（ｂｉｏｉｎｔｅｒｆａｃｅ）の構成要素となる。そして何れも、特定の組織、特に骨組織において特有の効果を誘発できるため生物反応性（ｂｉｏｒｅａｃｔｉｖｅ）であるといえる。チタンにマイクロブラスト加工を用いてＨＡを堆積させた結果として生じる表面は、両方の素材の利点を持っている。ＴｉＯ２はドーパント（ＨＡ）によって完全に覆われていないため、生物的な組織に接し、表面の上及び中に固定されたＨＡは堆積工程において変性されていないため、その利点を完全に周囲の組織に供給する。このように、両方の素材の異なる利点をバイオインタフェースに適用し、インプラントの用途に適した表面質感及び形態、更には薬物の供給手段と組み合わせることで、エンドユーザである患者にあった治療、成分及び形態のプロフィールをあつらえるための様々な方法を提供し得る。
【００５２】
ある実施形態では、ドーパントは治療薬である。治療薬は、粒子自体として供給でき、又は担体材料に固定されて供給できる。例示的な担体材料はここに述べられた他のドーパント（治療薬ではないドーパント）を含み、例えばポリマ、リン酸カルシウム、二酸化チタン、シリカ、バイオポリマー、生体適合性ガラス、ゼオライト、脱塩骨、脱タンパク骨、同種移植骨、及びそれらの複合的組合せを含む。
【００５３】
例示的な治療薬の種類は抗癌剤、抗炎症薬、免疫抑制剤、抗生物質、ヘパリン、機能タンパク質、調節タンパク質、構造タンパク質、オリゴペプチド、抗原ペプチド、核酸、免疫原、及びそれらの組合せを含む。
【００５４】
ある実施形態では、治療薬は、抗血栓剤、抗凝血剤、抗血小板薬、血栓溶解剤、抗増殖性物質、抗炎症剤、抗有糸分裂剤、抗菌剤、再狭窄を抑制する物質、平滑筋細胞抑制剤、抗生物質、線維素溶解薬、及び抗抗原剤（ａｎｔｉ−ａｎｔｉｇｅｎｉｃ  ａｇｅｎｔ）から選ばれる。
【００５５】
例示的な抗癌剤は、アシビシン、アクラルビシン、アコダゾール、アクロナイシン、アドゼレシン、アラノシン、アルデスロイキン、アロプリノール・ナトリウム、アルトレタミン、アミノグルテチミド、アモナフィド、アンプリジェン、アムサクリン、アンドロゲン、アングイジン、グリシン酸アフィディコリン、アサレイ、アスパラギナーゼ、５−アザシチジン、アザチオプリン、カルメット・ゲラン菌（ＢＣＧ）、ベイカーのアンチフォル（可溶性）、β−２'−デオキシチオグアノシン、塩酸ビスアントレン、硫酸ブレオマイシン、ブスルファン、ブチオニンスルフォキシミン、ＢＷＡ  ７７３Ｕ８２，ＢＷ  ５０２Ｕ８３．ＨＣｌ，メシル酸ＢＷ  ７Ｕ８５、セラセミド、カルベチマー、カルボプラチン、カルムスチン、クロラムブシル、クロロキノキサリン−スルホンアミド、クロロゾトシン、クロモマイシンＡ３、シスプラチン、クラドリビン、コルチコステロイド、コリネバクテリリウム・パルバム、ＣＰＴ−１１、クリスナトール、サイクロシチジン、シクロホスファミド、シタラビン、シテムベナ、ダビスマレアート、ダカルバジン、ダクチノマイシン、塩酸ダウノルビシン、デアザウリジン、デクスラゾキサン、ジアンヒドロガラクチトール、ジアジクオン、ジブロモズルシトール、ジデムニンＢ、ジエチルジチオカルバマート、ジグリコアルデヒド、ジヒドロ‐５‐アザシチジン、ドキソルビシン、エキノマイシン、エダトレキサート、エデルフォシン、エフロルニチン、エリオットの溶液、エルサミトルシン、エピルビシン、エソルビシン、エストラムスチンホスファート、エストロゲン、エタニダゾール、エチオホス、エトポシド、ファドラゾール、ファザラビン、フェンレチニド、フィルグラスチム、フィナステリド、フラボン酢酸、フロクスウリジン、リン酸フルダラビン、５−フルオロウラシル、フルオゾール（登録商標）、フルタミド、硝酸ガリウム、ゲムシタビン、酢酸ゴセレリン、ヘプスルファム、ヘキサメチレンビスアセトアミド、ホモハリングトニン、硫酸ヒドラジン、４−ヒドロキシアンドロステンジオン、ヒドロキシ尿素、塩酸イダルビシン、イホスファミド、インターフェロンα、インターフェロンβ、インターフェロンγ、インターロイキン−１αおよびインターロイキン−１β、インターロイキン−３、インターロイキン−４、インターロイキン−６、４−イポメアノール、イプロプラチン、イソトレチノイン、ロイコボリンカルシウム、酢酸ロイプロリド、レバミソール、リポゾーマル・ダウノルビシン、リポソームカプセル化ドキソルビシン、ロムスチン、ロニダミン、メイタンシン、塩酸メクロレタミン、メルファラン、メノガリル、メルバロン、６−メルカプトプリン、メスナ、カルメット・ゲラン菌のメタノール抽出残渣、メトトレキサート、Ｎ−メチルホルムアミド、ミフェプリストン、ミトグアゾン、マイトマイシン−Ｃ、ミトタン、塩酸ミトキサントロン、単球／マクロファージ・コロニー刺激因子、ナビロン、ナホキシジン、ネオカルチノスタチン、酢酸オクトレオチド、オルマプラチン、オキサリプラチン、パクリタキセル、パーラ、ペントスタチン、ピペラジンジオン、ピポブロマン、ピラルビシン、ピリトレキシム、塩酸ピロキサントロン、ＰＩＸＹ-３２���、プリカマイシン、ポルフィマーナトリウム、プレドニムスチン、プロカルバジン、プロゲスチン、ピラゾフリン、ラゾキサン、サルグラモスチム、セムスチン、スピロゲルマニウム、スピロムスチン、ストレプトニグリン、ストレプトゾシン、スロフェヌル、スラミン・ナトリウム、タモキシフェン、タキソテール、テガフル、テニポシド、テレフタルアミジン、テロキシロン、チオグアニン、チオテパ、チミジン・インジェクション、チアゾフリン、トポテカン、トレミフェン、トレチノイン、塩酸トリフルオペラジン、トリフルリジン、トリメトレキサート、腫瘍壊死因子、ウラシル・マスタード、硫酸ビンブラスチン、硫酸ビンクリスチン、ビンデシン、ビノレルビン、ビンゾリジン、ヨシ−８６４、ゾルビシン、及びそれらの混合物を含む。
【００５６】
例示的な治療薬は、ウイルス抗原、細菌性抗原、真菌抗原、寄生虫抗原、腫瘍抗原、腫瘍抗原のペプチド断片、転移特異的抗原、能動又は受動ワクチン、合成ワクチン、又はサブユニット・ワクチンを含む。
【００５７】
ドーパントは、酵素、抗原、成長因子、ホルモン、サイトカイン、又は細胞表面タンパク質を含むタンパク質であり得る。
【００５８】
ドーパントは、抗腫瘍薬、抗菌剤、駆虫剤、抗真菌薬、鎮痛剤、抗炎症薬、化学療法薬、抗生物質、及びそれらの組合せであり得る。
【００５９】
ドーパントは、成長因子、ホルモン、抗原、タンパク質、又は薬物送達システムの一部である医薬品（例えばゼオライト、ポリマーのマトリックス、生体適合性ガラス、又はサンゴ状のＨＡ、脱塩骨、脱タンパク骨、同種移植骨、コラーゲン又はキチンのような天然多孔性テンプレート等、に固定された医薬品）であり得る。
【００６０】
ある実施形態では、ドーパントは、非ステロイド性抗炎症薬、ＣＯＸ−２阻害剤、グルココルチコイド、及びそれらの混合物から選ばれる抗炎症薬である。例示的な非ステロイド性抗炎症薬は、アスピリン、ジクロフェナク、インドメタシン、スリンダク、ケトプロフェン、フルルビプロフェン、イブプロフェン、ナプロキセン、ピロキシカム、テノキシカム、トルメチン、ケトロラク、オキサプロシン、メフェナム酸、フェノプロフェン、ナブメトン、アセトアミノフェン、及びそれらの混合物を含む。例示的なＣＯＸ−２阻害剤は、ニメスリド、ＮＳ−３９８、フロスリド、Ｌ−７４５３３７、セレコキシブ、ロフェコキシブ、ＳＣ−５７６６６、ＤｕＰ−６９７、パレコキシブナトリウム、ＪＴＥ−５２２、バルデコキシブ、ＳＣ−５８１２５、エトリコキシブ、ＲＳ−５７０６７、Ｌ−７４８７８０、Ｌ−７６１０６６、ＡＰＨＳ、エトドラク、メロキシカム、Ｓ−２４７４、及びそれらの混合物を含む。例示的なグルココルチコイドは、ヒドロコルチゾン、コルチゾン、プレドニゾン、プレドニゾロン、メチルプレドニゾロン、メプレドニゾン、トリアムシノロン、パラメタゾン、フルプレドニソロン、ベータメタゾン、デキサメタゾン、フルドロコルチゾン、デゾキシコルチコステロン、及びそれらの混合物を含む。
【００６１】
他の例示的な治療薬は、一般的な細胞周期阻害剤、アポトーシス誘導剤、ビンカアルカロイド（例えばビンブラスチン、ビンクリスチン、及びビノレルビン）、パクリタクセル、コルヒシン、エピジポドフィロトキシン（例えば、エトポシド、テニポシド）、酵素（例えば、エル・アスパラギンを全体的に代謝し、自らアスパラギンを合成する能力を持たない細胞に与えない効果をもたらすエル・アスパラギナーゼ）、Ｇ（ＧＰ）ＩＩｂ／ＩＩＩａ阻害剤、ＧＰ−ＩＩａ阻害剤及びビロトネクチン受容体拮抗薬のような抗血小板薬；ナイトロジェン・マスタード（メクロレタミン、シクロホスファミド及びその類似物、メルファラン、クロラムブシル）、エチレンイミン、メチルメラミン（ヘキサメチルメラミン及びチオテパ）、スルホン酸アルキル‐ブスルファン、ニトロソウレア（カルムスチン（ＢＣＮＵ）及び類似物、ストレプトゾシン）、トリアゼン‐‐ダカルバジン（ＤＴＩＣ）のような抗増殖性物質及び抗有糸分裂性のアルキル化剤；葉酸類似物（メトトレキサート）、ピリミジン類似体（フルオロウラシル、フロクスウリジン、シタラビン）、プリン類似物及び類似する阻害剤（メルカプトプリン、チオグアニン、ペンとスタチン、及び２−クロロデオキシアデノシン（クラドリビン））のような抗増殖性物質及び抗有糸分裂性の代謝拮抗物質；白金配位錯体（Ｐｌａｔｉｎｕｍ  Ｃｏｏｒｄｉｎａｔｉｏｎ  Ｃｏｍｐｌｅｘ）（シスプラチン、カルボプラチン）、プロカルバジン、ヒドロキシウレア、ミトタン、アミノグルテチミド；ホルモン（例えばエストロゲン）；抗凝血剤（へパリン、合成へパリン塩、及び他のトロンビン阻害剤）；線維素溶解薬（例えば組織プラスミノゲン活性化因子、ストレプトキナーゼ、及びウロキナーゼ）、アスピリン、ジピリダモール、チクロピジン、クロピドグレル、アブシキシマブ（ａｂｃｉｘｉｍａｂ）；抗遊走剤（ａｎｔｉｍｉｇｒａｔｏｒｙ）；抗分泌剤（ブレベルジン）；副腎皮質ステロイド類（コルチソル、コルチゾン、フルドロコルチゾン、プレドニゾン、プレドニゾロン、６α−メチルプレドニゾロン、トリアムシノロン、ベタメタゾン、およびデキサメタゾン）、非ステロイド系薬剤（サリチル酸誘導体、すなわち、アスピリン）、パラ−アミノフェノール誘導体（すなわち、アセトアミノフェン）、インドールおよびインデン酢酸類（インドメタシン、スリンダク、およびエトダラク）、ヘテロアリール酢酸類（トルメチン、ジクロフェナク、およびケトロラク）、アリールプロピオン酸類（イブプロフェンおよびその誘導体）、アントラニル酸類（メフェナム酸、およびメクロフェナム酸）、エノール酸類（ピロクシカム、テノキシカム、フェニルブタゾン、およびオキシフェンタトラゾン（ｏｘｙｐｈｅｎｔｈａｔｒａｚｏｎｅ））、ナブメトン（ｎａｂｕｍｅｔｏｎｅ）、金化合物（オーラノフィン、金チオグルコース、金ナトリウム・チオマレエート）；免疫抑制剤（シクロスポリン、タクロリムス（ｔａｃｒｏｌｉｍｕｓ）（ＦＫ−５０６）、シロリムス（ｓｉｒｏｌｉｍｕｓ）（ラパマイシン）、アザチオプリン、マイコフェノレート・モフェチル（ｍｙｃｏｐｈｅｎｏｌａｔｅ  ｍｏｆｅｔｉｌ））；抗原：脈管内皮成長因子（ＶＥＧＦ）、線���芽細胞成長因子（ＦＧＦ）；アンジオテンシン受容体遮断薬；一酸化窒素ドナー；アンチ−センス・オリゴ・ヌクレオチド類およびこれらの組み合わせ物；細胞周期阻害剤、ｍＴＯＲ阻害剤、成長因子受容体のシグナル伝達キナーゼ阻害剤；レチノイド；サイクリン／ＣＤＫ阻害剤；ＨＭＧコエンザイムレダクターゼ阻害剤（スタチン類）；及びプロティアーゼ阻害剤（マトリックスプロティアーゼ阻害剤）を含む。
【００６２】
ある実施形態では、ドーパントは、トブラマイシン、バンコマイシン、ゲンタマイシン、アンピシリン、ペニシリン、セファロスポリンＣ、セファレキシン、セファクロール、セファマンドール、シプロフロキサシン、ダクチノマイシン、アクチノマイシンＤ，ダウノルビシン、ドキソルビシン、イダルビシン、ペニシリン、セファロスポリン、及びキノロン、アントラサイクリン、ミトキサントロン、ブレオマイシン、プリカマイシン（ミトラマイシン）、ミトマイシン、及びそれらの混合物から選ばれる。
【００６３】
ある実施形態では、ドーパントは、アルブミン、カゼイン、ゼラチン、リソソーム、フィブロネクチン、フィブリン、キトサン、ポリリシン、ポリアラニン、ポリシステイン、骨形成タンパク質（ＢＭＰ）、上皮細胞増殖因子（ＥＧＦ）、線維芽細胞増殖因子（ｂＦＧＦ）、神経成長因子（ＮＧＦ）、骨由来増殖因子（ＢＤＧＦ）、形質転換成長因子‐．ベータ．１（ＴＧＦ−．ベータ．１）、形質転換成長因子‐．ベータ．（ＴＧＦ−．ベータ．）、アルギニン‐グリシン‐アスパラギン酸のトリペプチド（ＲＧＤ）、ビタミンＤ３、デキサメタゾン、ヒト成長ホルモン（ｈＧＨ）、上皮細胞増殖因子、形質転換成長因子α、形質転換成長因子β、ワクチニア成長因子、線維芽細胞増殖因子、インスリン様成長因子、血小板由来増殖因子、軟骨由来増殖因子、インターロイキン−２、神経成長因子、造血細胞成長因子、リンパ球増殖因子、骨形成タンパク質、骨形成因子、軟骨形成因子、及びそれらの混合物から選ばれる。
【００６４】
ある実施形態では、ドーパントは、組み換えへパリン、へパリン誘導体、へパリン類似物及びこれらの組合せから選ばれる。
【００６５】
ある実施形態では、ドーパントは抗菌オリゴペプチドなどのオリゴペプチドである。
【００６６】
ある実施形態では、ドーパントは骨伝導性物質又は骨統合性物質である。
【００６７】
ある実施形態では、ドーパントは、シクロスポリン、ラパマイシン、タクロリムス（ＦＫ−５０６）、ゾーマックス（ＺｏＭａｘｘ），エベロリムス（ｅｖｅｒｏｌｉｍｕｓ）、エトポシド（ｅｔｏｐｏｓｉｄｅ）、ミトキサントロン、アザチオプリン、バシリキシマブ（ｂａｓｉｌｉｘｉｍａｂ）、ダクリズマブ（ｄａｃｌｉｚｕｍａｂ）、レフルノミド（ｌｅｆｌｕｎｏｍｉｄｅ）、リンパ球免疫のグロブリン、メトトレキサート、ムロモナブ‐ＣＤ３，マイコフェノレート、及びサリドマイドなどの免疫抑制剤である。
【００６８】
ある実施形態では、担体材料は、ポリウレタン、ポリエチレンテプタレート、ＰＬＬＡ‐ポリグリコール酸（ＰＧＡ）共重合体（ＰＬＧＡ）、ポリカプロラクトン、ポリ‐（ヒドロキシ酪酸塩／ヒドロキシ吉草酸塩）共重合体、ポリ（ビニルピロリドン）、ポリテトラフルオロエチレン、ポリ（２−メタクリル酸ヒドロキシエチル）、ポリ（エーテルウレタン尿素）、シリコーン、アクリル、エポキシド、ポリエステル、ウレタン、パーレン、ポリホスファゼンのポリマー、フッ素ポリマー、ポリアミド、ポリオレフィンのようなポリマ、これらの混合物及び共重合体である。
【００６９】
ある実施形態では、ドーパントは、アルカリ土類金属、遷移金属、希土類金属、酸化物、硫酸塩、リン酸塩などから選ばれる放射線不透性材料及びそれらの組合せである。
【００７０】
担体材料は、多糖類、ゼラチン、コラーゲン、アルギン酸塩、ヒアルロン酸、アルギン酸、カラギーナン、コンドロイチン、ペクチン、キトサン、及びそれらの誘導体、混合物、共重合体から選ばれるバイオポリマである。
【００７１】
ある実施形態では、ドーパントは、窒素、水素、アルゴン、ヘリウム、空気、エチレンオキシド、及びそれらの組合せからなどの気体の担体流動体の中に運ばれる。ある実施形態では、ドーパントは液体の担体流動体の中に運ばれる。ある実施形態では、該液体はエッチングのための液体（酸性又は塩基性）でもある。ある実施形態では、ドーパントは不活性雰囲気において供給される。
【００７２】
異なる１つの実施形態は、付着のための金属表面の科学的処理に係る。金属表面における塗料及びポリマコーティングの付着に関する技術は、その技術的な重要性が増加している分野である。この技術は、好ましい科学的機能を持つ化合物で表面を含浸させる前処理を行うために使われ得る。これらの化合物は、ポリマ又はシロキサン基を持つシリカ素材を含むが、これらに限らない。
【００７３】
前処理は、表面に強力に結合されたシードポリマ（ｓｅｅｄ  ｐｏｌｙｍｅｒ）材料の層を造るために使われ得る。追加的なポリマのコーティングは、金属表面に直接付着させるより、このシード層のに付着させることができる。
【００７４】
ドーパントは１つの化合物に限らず、上記の材料の何れの組合せでも良く、更には、１つでは高速で該表面に供給されても含浸できる物理的な性質を持たない如何なる材料でも良い。
【００７５】
ある実施形態では、ドーパントは、活動的でないものであれば（即ち、表面と化学反応を起こさない）、どんな材料でもよい。研磨剤によって表面が露出されたときに、該表面に付いており、その周辺に酸化物が再生されれば良い。
【００７６】
ある実施形態では、ドーパントはナノ結晶である。
【００７７】
ある実施形態では、ドーパントはナノ結晶ＨＡである。
【００７８】
ある実施形態では、研磨剤は酸化物の層を突き破るための、サイズ、形、硬度、及び密度の少なくとも１つの性質を持つ。ある実施形態では、研磨剤は、例えば１〜１０又は５〜１０モース硬度など、０．１から１０に及ぶモース硬度を持つ。異なる実施形態では、研磨剤は、例えば１〜５０００μｍ又は１０〜１０００μｍの粒径など、０．１μｍから１００００μｍまでに及ぶ粒径を持つ。
【００７９】
研磨剤は、シリカ、アルミナ、ジルコニア、チタン酸バリウム、チタン酸カルシウム、チタン酸ナトリウム、酸化チタン、ガラス、生体適合性ガラス、ダイヤモンド、炭化ケイ素、リン酸カルシウム、炭酸カルシウム、金属粉、金属線、炭素繊維複合材、ポリマー、ポリマー複合材、チタニウム、ステンレス鋼、硬化鋼、炭素鋼、クロム合金、又はこれらの組合せから造られたショット又はグリットを含むが、これらに限るものではない。
【００８０】
流動体の圧力も、研磨剤の衝突エネルギーを決定する１つの要素である。研磨剤とドーパントは同じジェットを用いて表面に供給される必要はない。固体の成分を該表面にほぼ同時に供給できれば（例えば、表面が金属である場合は、酸化物の層が再生する前）、いくつの個別のジェットがあっても良い。このような設計は、発明を用途によって最適化できるような柔軟性を与える。ある実施形態では、流動体ジェットは、湿式ブラスト加工装置、研磨のウォーター・ジェットピーニング装置、湿式ショットピーニング装置から選ばれる。ある実施形態では、少なくとも１つの流動体ジェットは、例えば１〜３０バールの圧力又は１〜１０バールの圧力など、０．５〜１００バールの圧力において作動する。
【００８１】
異なる実施形態では、該少なくとも1つの流動体ジェットは、乾式ショットピーニング装置、乾式ブラスト加工装置、輪形摩擦試験機、グリットブラスト加工装置、サンドブラスト加工装置、及びマイクロブラスト加工装置から選ばれる。ある実施形態では、少なくとも１つの流動体ジェットは、例えば１〜３０バールの圧力又は３〜１０バールの圧力など、０．５〜１００バールの圧力において作動する。
【００８２】
ことなる実施形態では、ブラスト加工装置は、ＣＮＣ又はロボット制御などの、制御された動作と共に使用され得る。ブラスト加工は不活性雰囲気で行われ得る。
【００８３】
ある実施形態では、ドーパント及び研磨剤は同じ容器に収容されており、１つのジェット（ノズル）から表面に供給される。異なる実施形態では、ドーパントは１つの容器に収容されており、研磨剤は異なる容器に収容されており、複数のノズルがドーパントと研磨剤を供給する。複数のノズルは、１つのノズル内にあるもう１つのノズルの形態であり得、即ち夫々のジェットからの粒子は表面に対して同じ角度で吹き付かれる。異なる実施形態では、複数のジェットは空間的に離れており、表面の同じところに異なる角度で同時に衝突するようになる。
【００８４】
図９Ａ，９Ｂ，及び９Ｃは、表面にドーパントと研磨剤を供給するための３つの異なるノズル配置を示す概略図であり、１つのノズルの配置（９Ａ）、１つのノズル内にもう１つのノズルがあり、夫々異なる容器からのドーパント及び研磨剤を供給する配置（９Ｂ）、そして複数の離れたノズルで別個の容器からのドーパント及び研磨剤を供給する配置（９Ｃ）を示している。具体的に、図９Ａは、基板２８に、研磨性粒子２４及びドーパント粒子２６の１つのストリーム２３を供給するための、１つのノズル２０を示している。図９Ｂは、ドーパント粒子２６のストリーム４３を供給するためのノズル４０内にある、研磨剤２４のストリーム３３を供給するための異なるノズル３０を示しており、２つのストリーム３３及び４３は共軸のものである。図９Ｃに示されているように、複数の異なるノズルで、異なる容器からドーパント及び研磨剤を供給することも可能であり、この図面には、研磨剤粒子２４及びドーパント粒子２６夫々のストリーム３３及び４３を供給するノズル３０及び４０を示している。
【００８５】
１つ以上のドーパントを供給する場合は、ドーパントは１つのノズル又は異なるノズルから供給することが可能であることは明らかである。例えば、ドーパントの組合せが治療薬及び別の粒子（例えばＨＡ）であれば、２つのドーパントの組合せを１つのノズルから供給し、研磨剤をもう１つのノズルから供給することができる。異なる実施形態では、３つのノズル配置を用いて、治療薬を１つ目のノズルから、別のドーパント粒子を２つ目のノズルから、そして研磨剤を３つ目のノズルから供給するようにしても良い。
【００８６】
ある実施形態では、物体は、埋め込み型医療装置である。例示的な医療装置は病的な石灰化を除去するために使用される、カテーテル、ガイドワイヤ、バスケットを含む。生物医学装置の場合は、研磨剤の表面に対する含浸は最低限にすることが望ましい。更に、ある程度の研磨剤の含浸は生じるため、研磨剤は生体適合性のものでなければならない。
【００８７】
ある実施形態では、物体は、純金属、金属合金、１つ又は複数の相を含む金属間物、非晶相を含む金属間物、単独の結晶相を含む金属間物、多結晶相を含む金属間物から選ばれた金属などの金属である。例示的な金属は、チタニウム、チタン合金、鉄合金、ステンレス鋼、ステンレス鋼合金、炭素鋼、炭素鋼合金、アルミニウム、アルミ合金、ニッケル、ニッケル合金、ニッケルチタン合金、タンタラム、タンタル合金（例えばＮｉＴｉまたはニチノール）、ニオビウム、ニオブ合金、クロミウム、クロム合金、コバルト、コバルト合金、貴金属、及び貴金属合金を含む。ある実施形態では該金属はチタニウムである。
【００８８】
ある実施形態では、研磨剤はアルミナ（１０メッシュ）であり、ドーパントは粒径０．１〜３μｍのＨＡである。混合物（ｍｉｘｅｄ  ｍｅｄｉａ）は、ドーパントと研磨剤を、５：９５〜９５：５のＨＡ対シリカの容量比率で混合することで得られるが、より好ましくは８０：２０〜２０：８０の比率、及び最も好ましくは６０：４０〜４０：６０の比率で混合し、得られる。アルミナのグリットは、２〜１０、又は５〜１０など、０．１〜１０の範囲のモース硬度を持つ。混合物は、例えば２〜１０バール又は５〜１０バールなど、０．５〜２０バールの圧力範囲内で作動する標準グリットブラスト加工装置を用いてチタニウムの表面に供給され得る。ノズルと表面の間にある距離は０．１ｍｍから１００ｍｍまでになり得、例えば０．１〜５０ｍｍ又は０．１〜２０ｍｍまでになり得る。表面とノズルの角度は、例えば３０〜９０°又は７０〜９０°など、１０〜９０°の範囲内であり得る。
【００８９】
当業者には、このような混合物を用いてドーパントを含浸させる際に、ジェットの速度、作動時の圧力、ベンチュリの形状、衝突の角度及び表面からノズルまでの距離のような装置パラメータが、含浸の程度に影響を及ぼすことは明らかである。
【００９０】
当業者には、このような混合物を用いてドーパントを含浸させる際に、研磨剤の粒径、形状、密度、及び硬度が、含浸の程度に影響を及ぼすことは明らかである。
【００９１】
当業者には、流動体ストリム自体、気体の媒体を用いるブラスト加工装置、及び不活性気体（Ｎ”又は、Ａｒ及びＨｅのような貴ガス）を流動体担体として用いることによる効果が、含浸の程度に影響を及ぼすことは明らかである。
【００９２】
液体を流動体担体（通常は水）として用いる湿式ブラスト装置の場合、当業者には、液体の酸性又は塩基性が、含浸の程度に影響を及ぼすことは明らかである。
【００９３】
ここに開示されているように、開示された方法は医療用具の表面を変性加工するために有用である。医療用具への適用に関しては、ドーパントは活性（生物的な反応を引き起こす）又は不活性（生物的な反応を引き起こさない）であり得る。不活性ドーパントは、潤滑性を向上させるため、基板を放射線不透性にするため、損耗性質の向上のため、又は追加される層の接着を向上させるためなどに使われ得る。活性物質はホスト組織において反応を引き起こし得、結果として用具の機能又は手術を向上させ、又は装置に補助的な機能として有益な効果を提供する。
【００９４】
該工程は、表面より素材を除去するために一般的に使用される方法を用いて、材料を表面に付加することを可能にする堆積工程である。ある実施形態では、該方法は次のような工程で表面への含浸を可能にする。
１．表面の中及び表面の上の少なくとも何れかに、追加的な材料を供給するための、研磨性吹き付け工程。
２．不活性雰囲気において表面から酸化物層を除去する工程と、その表面が再び参加される前に行われる追加的な材料を表面の中又は表面の上に堆積する工程。
３．上記１．と２．の組合せ。
【００９５】
該工程は、下記のような表面特徴／性質を１つ以上、変更、増補または処理するために使い得る。
・形態／表面の形／形状／質感／粗度／微細構造（ｍｉｃｒｏｓｔｒｕｃｔｕｒｅ）
・表面の面積
・構造‐分子の組立の秩序／無秩序、包含、空き、及び編成
・結晶の結晶化度、サイズ、分布及び定位（ｏｒｉｅｎｔａｔｉｏｎ）
・化学
・科学的な組成
・元素組成
・元素の化学性
・分子組成
・官能基
・分子浸透層
・外因性の混入物及び不純物
・酸化物層の多孔性、厚さ、及び組成
・生化学
・生物的な性能
・表面エネルギー‐親油性／疎油性
・湿潤性‐親水性／疎水性
・吸着‐物理吸着及び化学吸着
・電気的性質‐表面電位及び表面電荷、絶対誘電率
・磁性
・光学的特性‐光学的反射／吸収
・表面の機械的な特性‐表面層の弾性／可塑性、表面における伸張力／圧縮力
・表面の動的性質‐原子及び分子の可動性。
【００９６】
表面への効果は、例えば表面素材の化学及び形を変性させるものであり、その結果、無限の可能性が広がる。この処理から得られる好ましい効果は下記のような要因で影響される：
・基板の素材及びその表面特性
・処理工程のパラメータ及び環境的な条件
・研磨剤及び、その物理的性質、化学的性質、サイズ、硬度、形態など
・ドーパントの素材及びその化学的性質、物理的性質、担体媒体であるか追加的な薬剤（例えば治療のため）であるか、活性か不活性か、合成物かコックテール混合物か。
【００９７】
ある実施形態では、ここで説明される方法は下記の特徴の１つ以上を提供できる：
・常温処理
・ドーパント素材の温度又は処理による劣化がない
・温度感性の薬物を破壊せずに表面に供給できる
・製造を容易にする一段階過程
・治療薬を運ぶために共形ポリマーフィルム（ｃｏｎｆｏｒｍａｌ  ｐｏｌｙｍｅｒ  ｆｉｌｍ）が必要でない
・ラミネート層が生じない‐欠けない、剥がれない
・特定の用途のためにインプラントに特殊処理を行うことに使われ得る
・医療用具の分野以外の産業部門においても用途がある（例えば航空宇宙産業、食品産業（チタンパイプの使用）、半導体産業などのチタンを使用する産業）。
【００９８】
［例］
例１
この例はＨＡをドーパント、アルミナビーズを研磨剤として用いて、チタニウムの基板を変性加工することを説明する。
【００９９】
混合物は、５０重量パーセントのアルミナ（ホワイト・サフティグリット（Ｗｈｉｔｅ  Ｓａｆｔｉｇｒｉｔ）：メッシュサイズ１５０、粒径８８マイクロン、モーズ硬度９、ガイソンインタナショナル有限会社（Ｇｕｙｓｏｎ  Ｉｎｔｅｒｎａｔｉｏｎａｌ  Ｌｔｄ．））及び５０重量パーセントのＨＡ（フルカ合成ＨＡ（Ｆｌｕｋａ  Ｓｙｎｔｈｅｔｉｃ  ｈｙｄｒｏｘｙａｐａｔｉｔｅ）（Ｆｌｕｋａ  ｐｒｏｄｕｃｔｉｏｎ  ＧｍｂＨ，Ｂｕｃｈｓ，  Ｓｗｉｔｚｅｒｌａｎｄ，Ｓｉｇｍａ−Ａｌｄｒｉｃｈの一部）を含むものである。ロカテック（Ｒｏｃａｔｅｃ）（登録商標）グリットブラスト加工装置を５バールの圧力で操作し、２ｃｍＸ２ｃｍのＣＰチタニウムのクーポンのグリットブラスト加工を行った（ＡＳＴＭ  Ｆ６７の様式に加工されたグレード２医療用（ｍｅｄｉｃａｌ）のチタニウムシート）。表面からノズルまでの距離は１ｃｍで、ノズルは表面に対して９０°の角度に保たれた。炭化ケイ素のノズルは直径１ｍｍの開口部を持ち、表面を２ｃｍ／ｓｅｃで横切った。ノズルは、表面を３回横切った（即ち、表面は３回ブラストされる）。
【０１００】
チタニウムの更なる２つのサンプル（ＡＳＴＭ  Ｆ６７様式に加工されたチタニウムシートグレード２医療用）に同様な処理を行ったが、これらの場合はＨＡのみを含むもので処理した。
【０１０１】
サンプルは、表面に密着していない材料を除去するための、脱イオン水における２０分間の超音波洗浄を含む洗浄処理を経た。超音波洗浄後、サンプルは脱イオン水で濯がれ、９５℃で１時間空気乾燥された。
【０１０２】
サンプルは、その表面におけるＣａ，Ｐ，Ｔｉ，Ａｌの相対的な濃度を測定するため、ＸＰＳ（X線光電子分光法）で分析された。図２は両サンプルの広域スキャンを示しており、図２ＡはＨＡで処理されたチタニウムのＸＰＳ調査スキャンであり、図２Ｂは５０：５０のＨＡ／アルミナ混合物で処理されたチタニウムのＸＰＳ調査スキャンである。これらの図面に示されたように、ＨＡのみでグリットブラスト加工を行ったサンプルより、混合物でグリットブラスト加工を行ったサンプルの方が、Ｃａ及びＰの濃度（ＨＡを示す）が高い。これは、狭い領域の高分解能スキャンによって更に確認された。図３及び４は、５０％ＨＡ：５０％アルミナサンプルと１００％ＨＡサンプルの、Ｃａ  ２Ｐ及びＴｉ  ２Ｐの内殻準位（ｃｏｒｅ  ｌｅｖｅｌ）を示している。具体的に、図３Ａ及び３ＢはＨＡのみでブラスト加工されたｃｐチタニウム（細線）及び５０：５０のＨＡ：アルミナでブラスト加工されたｃｐチタニウム（太線）のＣａ  ２ｐ（図３Ａ）及びＰ  ２ｐ（図３Ｂ）の内殻準位の相対的ＸＰＳスペクトルを示している。そして図４は１００％ＨＡでグリットブラスト加工されたサンプル（上）と、５０：５０のＨＡ：アルミナでグリットブラスト加工されたサンプル（下）の表面におけるＴｉ  Ｐ２の内殻準位のＸＰＳスペクトルを示しており、この場合チタニウムはほぼＨＡで覆われていることが示されている。ＨＡのみでブラスト加工されたサンプルに比べ、混合物でグリットブラスト加工されたサンプルの方が、そのカルシウム及びリンの両方の濃度が有意に高くなっている。更に、Ｃａ：Ｐの比率は１．６５であり、表面上の材料は確かにＨＡであることを証明した。
【０１０３】
有意なＨＡ表面層が存在することの更なる指示は、１００％ＨＡでブラスト加工された表面に比べ、混合物でブラスト加工された表面の方がそのＴｉ濃度が激減していることから分かり、これはＨＡ層がかなりの厚さ（＞１０ｎｍ）に至っていることを示す。ＸＰＳは、内殻準位のグラフ曲線下の面積を標準化することによって、上面における物質の相対的濃度を、元素ごとのＲＳＦ（相対的散乱係数）と共に、１０％のエラー内に計算するために使用され得る。表面におけるＣａ／Ｔｉの原子比率は表１に示されている。この数値は表面における被覆率を表すために最も適した数値である。アルミナ／ＨＡでグリットブラスト加工されたサンプルの場合、Ｔｉに対するＣａの相対的な濃度は、１００％ＨＡブラスト加工されたサンプルに比べ約３０倍である。
【０１０４】
表１：グリットブラスト加工されたＣｏ  Ｔｉ表面における狭いＸＰＳ調査より測定されたＣａ／Ｔｉの原子比率。
2015171757.tif 000003
【０１０５】
表面のＨＡ濃度コーティングの均一性を評価するために、Ｔｉ２Ｐ及びＣａ２Ｐの２つのピークに位置する両サンプルにＸＰＳ表面図（０．２Ｘ０．２ｍｍ）を行い、それぞれ図５の左及び右パンネルに示されている。色の均一性は、基板材料上のＨＡ分布の均一性を示す。
【０１０６】
これらの結果は、同時吹き付けはＨＡをチタニウム表面に含浸できるようにすることを示している。更に、両サンプルは厳しい超音波洗浄サイクルを経るため、表面に残るＨＡは基板に強く結合されていると思われる。
【０１０７】
例２
この例はＨＡをドーパント、シリカビーズを研磨剤として用いて、チタニウムの基板を変性加工することを説明する。
【０１０８】
混合物は、５０重量パーセントのシリカビーズ（ホーナイト（Ｈｏｎｉｔｅ）１４：粒径７５〜１５０マイクロンの範囲、モーズ硬度８、ガイソンインタナショナル有限会社）及び５０重量パーセントのＨＡ（フルカ合成ＨＡ）を含むものである。ロカテック（登録商標）グリットブラスト加工装置を５バールの圧力で操作し、２ｃｍＸ２ｃｍのＣＰチタニウムのクーポン（ＡＳＴＭ  Ｆ６７の様式に加工されたグレード２医療用のチタニウムシート）のグリットブラスト加工を行った。表面からノズルまでの距離は１ｃｍで、ノズルは表面に対して９０°の角度に保たれた。炭化ケイ素のノズルは直径１ｍｍの開口部を持ち、表面を２ｃｍ／ｓｅｃで横切った。ノズルは、表面を３回横切った（即ち、表面は３回ブラストされる）。
【０１０９】
サンプルは、表面に密着していない材料を除去するための、脱イオン水における２０分間の超音波洗浄を含む洗浄処理を経た。超音波洗浄後、サンプルは脱イオン水で濯がれ、９５℃で１時間空気乾燥された。
【０１１０】
サンプルは、その表面におけるＣａ，Ｐ，Ｔｉ，Ａｌの相対的な濃度を測定するため、ＸＰＳ（Ｘ線光電子分光法）で分析された。ある１つのサンプルと、ＨＡのみでグリットブラスト加工されたサンプルのＣａ  ２ｐの内殻準位の比較は図６の右側に示されている。両サンプルのＰ  ２ｐの内殻準位は図６の左側に示されている。混合物の場合、グリットブラスト加工されたサンプルは、ＨＡのみでブラスト加工されたサンプルよりそのＣａ及びＰの濃度が両方高かったが、アルミナを用いた場合よりは低かった。
【０１１１】
表面におけるＣａ／Ｔｉの計算された原子比率は表１に示されている。シリカビーズ／ＨＡでグリットブラスト加工された場合のＣａのＴｉに対する相対的な濃度は、１００％ＨＡでブラスト加工された場合の約４倍であった。表１は、同じ混合物で処理されたサンプルのＣａ／Ｔｉ比率がほぼ同じであることから、この技術で得られる結果の再現性を示している。
【０１１２】
例３
この例はＨＡ／ゲンタマイシンをドーパント、アルミナビーズを研磨剤として用いて、チタニウムの基板を変性加工することを説明する。
【０１１３】
混合物は、５０重量パーセントのアルミナ（ホワイト・サフティグリット：メッシュサイズ１５０、粒径８８マイクロン、モーズ硬度９、ガイソンインタナショナル有限会社）、４０重量パーセントのＨＡ（フルカ合成ＨＡ）、及び１０重量パーセントのゲンタマイシンを含むものである。ロカテック（登録商標）グリットブラスト加工装置を５バールの圧力で操作し、０．５ｃｍＸ０．５ｃｍのＣＰチタニウムのクーポンのグリットブラスト加工を行った（ＡＳＴＭ  Ｆ６７の様式に加工されたグレード２医療用のチタニウムシート）。表面からノズルまでの距離は１ｃｍで、ノズルは表面に対して９０°の角度に保たれた。炭化ケイ素のノズルは直径１ｍｍの開口部を持ち、表面を２ｃｍ／ｓｅｃで横切った。ノズルは、表面を３回横切った（即ち、表面は３回ブラストされる）。
【０１１４】
サンプルは、表面に密着していない材料を除去するための、脱イオン水における２０分間の超音波洗浄を含む洗浄処理を経た。超音波洗浄後、サンプルは脱イオン水で濯がれ、４０℃で１時間空気乾燥された。
【０１１５】
表面に付着された抗生物質の放出及び抗菌活動は、３つの菌種（黄色ブドウ球菌（Ｓｔａｐｈｙｌｏｃｏｃｃｕｓ  ａｕｒｅｕｓ）（図８．１）、大腸菌（Ｅｓｃｈｅｒｉｃｈｉａ  ｃｏｌｉ）（図８．２）、緑膿菌（Ｐｓｅｕｄｏｍｏｎａｓ  ａｅｒｕｇｉｎｏｓａ）（図８．３））で、寒天ディスク‐拡散方法を用いて評価を行った。これらの菌は手術後にインプラントを接する組織にコロニーを形成する日和見病原体で、インプラントの劣化を引き起こす主な原因と同定されている。
【０１１６】
手短に、菌はストックの培養から脳-心臓浸出物寒天培地（Ｂｒａｉｎ−Ｈｅａｒｔ  Ｉｎｆｕｓｉｏｎ  ａｇａｒ（ＢＨＩ））で３７℃で１６時間培養され、孤立したコロニーを用いて１０ｍｌのＬ培地（Ｌｕｒｉａ  Ｂｒｏｔｈ（ＬＢ））に新たな培養を始めた。２００ｒｐｍで振りながら３７℃で１２〜１６時間インキュベートした後、培養はミュラーヒントン（ＭＨ）培地にＯＤ６００で０．０５になるように希釈された。４ｍｍの寒天の深さを持つＭＨ寒天プレートに、医療用綿棒で３５０μｌの夫々の細菌懸濁液をストリーク（ｓｔｒｅａｋ）した。この後、材料でドーピングされたクーポンを寒天の上に載せた。プレートは反転され、好気状態で（３６時間、３７℃）インキュベートされた。
【０１１７】
インプラント材料自体が、放出されたゲンタマイシンとは独立的に微生物増殖を抑制する可能性を排除するために、表面に抗生物質が付着されていないコントロールサンプル（ネガティブ・コントロール）を用いた（図８．１、８．２及び８．３に、１として示されている）。抗生物質が付着されたサンプルは、図８．１、８．２及び８．３において、２と示されている。
【０１１８】
結果は図８に示されている。テストされた各菌種ごとに、細菌増殖が抑制された抑制領域（図８．１、８．２及び８．３において、ＩＺと示されている）は、ＨＡ／ゲンタマイシンで処理されたサンプルの周りで見られる。この結果は、この工程によってゲンタマイシンが表面に含浸されたことを示し、更にはブラスト加工工程を経ても抗生物質は活性を保っていることを示す。
【０１１９】
例４
この例はＨＡ／バンコマイシンをドーパント、アルミナビーズを研磨剤として用いて、チタニウムの基板を変性加工することを説明する。
【０１２０】
混合物は、６７重量パーセントのアルミナ（ホワイト・サフティグリット：メッシュサイズ１５０、粒径８８マイクロン、モーズ硬度９、ガイソンインタナショナル有限会社）、３０重量パーセントのＨＡ（フルカ合成ＨＡ）、及び３重量パーセントのバンコマイシンを含むものである。ロカテック（登録商標）グリットブラスト加工装置を５バールの圧力で操作し、１８枚の直径１０ｍｍグレード５チタニウムディスク（ＡＳＴＭ  Ｆ１３６の様式に加工されたチタニウム６ＡＬ−４Ｖシート）をグリットブラスト加工を行った。コントロールディスクはＨＡ及びアルミナだけでブラスト加工された。表面からノズルまでの距離は０．５ｃｍで、ノズルは表面に対して９０°の角度に保たれた。炭化ケイ素のノズルは直径１ｍｍの開口部を持ち、表面を２ｃｍ／ｓｅｃで横切った。ノズルは、表面を３回横切った（即ち、表面は３回ブラストされる）。
【０１２１】
いくつかのサンプルは、表面に密着していない材料を除去するための、脱イオン水における２０分間の超音波洗浄を含む洗浄処理を経た。超音波洗浄後、サンプルは脱イオン水で濯がれ、４０℃で１時間空気乾燥された。
【０１２２】
表面に付着された抗生物質の放出及び抗菌活動は、手術後にインプラントを接する組織にコロニーを形成する日和見病原体として同定された黄色ブドウ球菌（ＮＣＩＭＢ  ９５１８）で、寒天ディスク‐拡散方法を用いて評価を行った。図１０のプレート１は、黄色ブドウ球菌を移し、バンコマイシンでドーピングされたクーポンにさらされた寒天プレート抑制領域（ＩＺ）の写真である。
【０１２３】
これらのテストはＢＳＡＣ（英国抗菌化学療法協会）の、抗菌感受性試験のためのディスク拡散法（第２．１．１版、２００２年１月）に従って行われた。１０７ＣＦＵ／ｍｌの黄色ブドウ球菌を持つ細菌懸濁液の０．５ｍｌをイソセンシテスト（ｉｓｏｓｅｎｓｉｔｅｓｔ）寒天プレートに均一に撒いた。この後、材料でドーピングされたクーポンを寒天の上に載せた。プレートは反転され、好気状態で（２０時間、３７℃）インキュベートされた。
【０１２４】
インプラント材料自体が、放出されたゲンタマイシンとは独立的に微生物増殖を抑制する可能性を排除するために、表面に抗生物質が付着されていないコントロールサンプル（ネガティブ・コントロール）を用いた。
【０１２５】
結果は図１０のプレート１にある、ＨＡ／バンコマイシン処理サンプルの周りで細菌増殖が抑制されたＩＺから明らかである。この結果は、この工程によってバンコマイシンが表面に含浸されたことを示し、更にはブラスト加工工程を経ても抗生物質は活性を保っていることを示す。
【０１２６】
例５
この例はＨＡ／トブラマイシンをドーパント、アルミナビーズを研磨剤として用いて、チタニウムの基板を変性加工することを説明する。
【０１２７】
混合物は、６７重量パーセントのアルミナ（ホワイト・サフティグリット：メッシュサイズ１５０、粒径８８マイクロン、モーズ硬度９、ガイソンインタナショナル有限会社）、３０重量パーセントのＨＡ（フルカ合成ＨＡ）、及び３重量パーセントのトブラマイシンを含むものである。ロカテック（Ｒｏｃａｔｅｃ）（登録商標）グリットブラスト加工装置を５バールの圧力で操作し、１８枚の直径１０ｍｍグレード５チタニウムディスク（ＡＳＴＭ  Ｆ１３６の様式に加工されたチタニウム６ＡＬ−４Ｖシート）をグリットブラスト加工を行った。コントロールディスクはＨＡ及びアルミナだけでブラスト加工された。表面からノズルまでの距離は０．５ｃｍで、ノズルは表面に対して９０°の角度に保たれた。炭化ケイ素のノズルは直径１ｍｍの開口部を持ち、表面を２ｃｍ／ｓｅｃで横切った。ノズルは、表面を３回横切った（即ち、表面は３回ブラストされる）。
【０１２８】
いくつかのサンプルは、表面に密着していない材料を除去するための、脱イオン水における２０分間の超音波洗浄を含む洗浄処理を経た。超音波洗浄後、サンプルは脱イオン水で濯がれ、４０℃で１時間空気乾燥された。
【０１２９】
表面に付着された抗生物質の放出及び抗菌活動は、手術後にインプラントを接する組織にコロニーを形成する日和見病原体として同定された大腸菌（ＮＣＩＭＢ１２２１０）で、寒天ディスク‐拡散方法を用いて評価を行った。図１０のプレート２及び３は、大腸菌を移し、トブラマイシンでドーピングされたクーポンにさらされた寒天プレート抑制領域（ＩＺ）の写真である。
【０１３０】
これらのテストはＢＳＡＣの、抗菌感受性試験のためのディスク拡散法（第２．１．１版、２００２年１月）に従って行われた。１０７ＣＦＵ／ｍｌの大腸菌ＮＣＩＭＢ  １２２を、新たな一夜培養から用意し、この培養の０．５ｍｌの懸濁液をイソセンシテスト寒天プレートに均一に撒いた。この後、材料でドーピングされたクーポンを寒天の上に載せた。プレートは反転され、好気状態で（２０時間、３７℃）インキュベートされた。
【０１３１】
インプラント材料自体が、放出されたゲンタマイシンとは独立的に微生物増殖を抑制する可能性を排除するために、表面に抗生物質が付着されていないコントロールサンプル（ネガティブ・コントロール）を用いた。
【０１３２】
結果は図１０のプレート２及び３にある、ＨＡ／トブラマイシン処理サンプルの周りで細菌増殖が抑制されたＩＺから明らかである。この結果は、この工程によってトブラマイシンが表面に含浸されたことを示し、更にはグラスト加工工程を経ても抗生物質は活性であることを示す。
【０１３３】
例６
この例はＨＡのドーパント、そして異なるサイズ及び硬度の研磨剤を用いて、チタニウムの基板を変性加工することを説明する。
【０１３４】
混合物は、８０重量パーセントの研磨剤（粒径８８、５０マイクロンのシリカビーズ、モーズ硬度６、コムコ・インコーポレイティッド（Ｃｏｍｃｏ  Ｉｎｃ．））及び２０重量パーセントのＨＡ（フルカ合成ＨＡ）を含むものである。コムコＭＢ１０００マイクロブラスト加工装置を８０ｐｓｉ（５．５バール）の圧力で操作し、研磨剤毎に、９枚の直径１０ｍｍグレード５チタニウムディスク（ＡＳＴＭ  Ｆ１３６の様式に加工されたチタニウム６ＡＬ−４Ｖシート）にグリットブラスト加工を行った。コントロールディスクはＨＡ及びアルミナだけでブラスト加工された。表面からノズルまでの距離は１５ｍｍで、ノズルは表面に対して９０°の角度に保たれた。ＨＰ（高性能、Ｈｉｇｈ  Ｐｅｒｆｏｒｍａｎｃｅ）ノズルは直径０．０６０インチ（１．５２ｍｍ）の開口部を持ち、表面を３．１７５ｍｍ／ｓｅｃで横切った。ノズルは、金属ディスクの中央を１回横切った（即ち、表面は１回ブラストされる）。
【０１３５】
サンプルは、表面に密着していない材料を除去するための、脱イオン水における２０分間の超音波洗浄を含む洗浄処理を経た。超音波洗浄後、サンプルは脱イオン水で濯がれ、４０℃で１時間空気乾燥された。
【０１３６】
サンプルは、その表面におけるＣａ，Ｐ及びＴｉの濃度、並びにサンプル毎の形態的な性質を測定するために、ＸＰＳ、ＦＴＩＲ（フーリエ変換赤外分光（Ｆｏｕｒｉｅｒ  ｔｒａｎｓｆｏｒｍ  ｉｎｆｒａｒｅｄ  ｓｐｅｃｔｒｏｓｃｏｐｙ））、表面粗度分析‐触針輪郭検査（Ｓｕｒｆａｃｅ  Ｒｏｕｇｈｎｅｓｓ  Ａｎａｌｙｓｉｓ−Ｓｔｙｌｕｓ  Ｐｒｏｆｉｌｏｍｅｔｒｙ）、及びＸ線回折（ＸＲＤ，Ｘ−Ｒａｙ  Ｄｉｆｆｒａｃｔｉｏｎ）を受けた。
【０１３７】
表２は、ＸＰＳで示されたように異なるサイズ及び硬度の研磨剤でブラスト加工されたチタニウムの結果を示している。図１１Ａ及び１１Ｂは１００μｍ及び１５０μｍのアルミナビーズで行った２回分の処理を夫々示している。
【０１３８】
表２：ブラスト加工粒子のサイズと硬度の関数としての表面元素のＸＰＳ原子濃度（及びＣａ：Ｐ比率）。
2015171757.tif 000004
【０１３９】
図１１Ａは、２つの１００μｍアルミナビーズサンプル（ａ）及び（ｂ）のＦＴＩＲスペクトルを示しており、図１１Ｂは２つの１５０μｍアルミナビーズサンプル（ａ）及び（ｂ）のＦＴＩＲスペクトルを示している。
【０１４０】
表３は、触針輪郭検査法による、異なる粒径及び硬度の研磨剤の結果を示している。
【０１４１】
表３：ブラスト加工粒子のサイズと硬度の関数としての表面形の触針輪郭検査法。
2015171757.tif 000005
【０１４２】
図１２Ａ及び１２Ｂは５０μｍ及び１００μｍのアルミナビーズのサンプルのＸＲＤパターンを夫々示している。
【０１４３】
このデータは、異なるサイズ及び硬度の研磨剤は、異なる表面形態だけでなく、吸着層のＨＡの異なる量及び被覆率にも繋がることを示している。
【０１４４】
例７
この例はツインノズル（ｔｗｉｎ  ｎｏｚｚｌｅ）を用い、ＨＡをドーパントとして１つの粒子ストリームで供給し、アルミナビーズを研磨剤として別の粒子ストリームで供給すると同時に、ブラスト加工のパラメータ及び研磨剤とドーパントに比率を調整しながらチタニウムの基板を変性加工することを説明する。
【０１４５】
研磨剤及びドーパント材料の流れの均一性を調整するために、これらの材料を２つの異なるコムコＭＢ１０００マイクロブラスト加工装置の容器に入れ、これらのノズルは夫々表面の同じところに向けられている（図９Ｃにその概略が示されている）。調整されたパラメータは、ノズル直径、ノズルから表面までの距離、ブラスト加工の圧力、衝突角度、及び基盤に接触する際の研磨剤とドーパントの比率であった（表４：異なるテストパラメタがＨＡ堆積及び表面形態に及ぼす影響、を参照）。全てのテストの実行には、１００マイクロンの粒径を持つアルミナビーズ（モーズ硬度９、コムコ・インコーポレイテッド）が使われた。使用された合成ＨＡ（グラントレオ有限会社、コルク、アイルランド（Ｇｌａｎｔｒｅｏ  Ｌｔｄ，  Ｃｏｒｋ，Ｉｒｅｌａｎｄ））のサイズは２０〜６０マイクロンの粒径であった。実行されたテストごとに、９枚の直径１０ｍｍグレード５チタニウムディスク（ＡＳＴＭ  Ｆ１３６の様式に加工されたチタニウム６ＡＬ−４Ｖシート）が処理された。表面は３．１７５ｍｍ／ｓｅｃの速度で１回横切られた（即ち、表面は１回ブラストされた）。
【０１４６】
表４：異なるテストパラメタがＨＡ堆積及び表面形態に及ぼす影響。
2015171757.tif 000006
【０１４７】
サンプルは、表面に密着していない材料を除去するための、脱イオン水における２０分間の超音波洗浄を含む洗浄処理を経た。超音波洗浄後、サンプルは脱イオン水で濯がれ、４０℃で１時間空気乾燥された。
【０１４８】
サンプルは、その表面におけるＣａ，Ｐ及びＴｉの濃度、並びにサンプル毎の形態的な性質を測定するために、ＸＰＳ、ＦＴＩＲ、及び表面粗度分析‐触針輪郭検査を受けた。ＸＰＳ分析の結果は表５に示されており、触針輪郭検査の結果は表６に示されている。
【０１４９】
表５：異なるブラストパラメータ及び研磨剤とドーパントの比率の関数としての表面元素のＸＰＳ原子濃度（及びＣａ：Ｐ比率）。
2015171757.tif 000007
【０１５０】
表６：２つのＨＡコントロールのＸＰＳ原子濃度。
2015171757.tif 000008
【０１５１】
表７：異なるブラスト加工パラメータ及び研磨剤とドーパントの比率の関数としての表面粗度の触針輪郭検査。
2015171757.tif 000009
【０１５２】
このデータは、ブラスト加工工程のパラメータ及び研磨剤：ドーパントに比率をこの実験で説明されたように調整することで、異なる表面形態だけでなく、吸着層のＨＡの異なる量及び被覆率にも繋がる。ＨＡコントロールのデータは、この工程がＣａ：Ｐの比率データで例示されたＨＡ品質に有害な効果を与えないことを示しており、図１３の２つのＨＡコントロールに関するＸＰＳ調査スペクトルに示されている。
【０１５３】
例８
この例はＨＡをドーパント、アルミナビーズを研磨剤として用いて、ステンレス鋼の基板及びグレード２チタンの基板を変性加工することを説明する。
【０１５４】
混合物は、８０重量パーセントのアルミナ（ホワイト・サフティグリット：メッシュサイズ１５０、粒径８８マイクロン、モーズ硬度９、ガイソンインタナショナル有限会社）、及び２０重量パーセントのＨＡ（フルカ合成ＨＡ）を含むものである。ロカテック（登録商標）グリットブラスト加工装置を５バールの圧力で操作し、ステンレス鋼チューブ（心臓ステントを製造する際に使われる医療グレードステンレス鋼、ＡＳＴＭ  １５８６様式）及びグレード２チタニウムシート（グレード２医療用チタニウムシート、ＡＳＴＭ  Ｆ６７様式）をグリットブラスト加工を行った。表面からノズルまでの距離は０．５ｃｍで、ノズルは表面に対して９０°の角度に保たれた。炭化ケイ素のノズルは直径１ｍｍの開口部を持ち、表面を２ｃｍ／ｓｅｃで横切った。ノズルは、表面を３回横切った（即ち、表面は３回ブラストされる）。
【０１５５】
サンプルは、表面に密着していない材料を除去するための、脱イオン水における２０分間の超音波洗浄を含む洗浄処理を経た。超音波洗浄後、サンプルは脱イオン水で濯がれ、４０℃で１時間空気乾燥された。
【０１５６】
サンプルはＳＥＭ／ＥＤＸ（走査電子顕微鏡／エネルギー分散Ｘ線）分析及びＡＦＭ分析を行い、ＨＡが両材料の表面に付着されているか測定した。図１４（ＳＥＭ）及び１５（ＥＤＸ）は、ステンレス鋼の表面に丈夫に付着され、表８のような良質の被覆率を提供する、最大厚さ６．５マイクロンのＨＡ層を示している（図１４を参照）。予想どおり、ＣＰチタニウムはＨＡ吸着層を備えており（図１６（ＳＥＭ）及び図１７（ＥＤＸ）参照）、表９は該表面の元素分析を示している。図１８（ＡＦＭ）は、吸着ＨＡ層が７マイクロンの厚さであることを示している。
【０１５７】
表８：ＨＡ−ステンレス鋼の接触面の元素分析。
2015171757.tif 000010
【０１５８】
表９：ＨＡ−チタニウムの接触面の元素分析。
2015171757.tif 000011
【０１５９】
例９
この例はナノ多孔性シリカをドーパント、アルミナビーズを研磨剤として用いて、チタ二ウムの基板を変性加工することを説明する。ナノ多孔性シリカは適切な薬物溶離担体として知られている。
【０１６０】
混合物は、５０重量パーセントのアルミナ（粒径１００マイクロン、モーズ硬度９、コムコ・インコーポレイテッド）、及び５０重量パーセントのメソ多孔性シリカ（粒径約１マイクロン、孔径約１ナノメートル、グラントレオ有限会社、コルク、アイルランド）を含むものである。コムコＭＢ１０００マイクロブラスト加工装置を８０ｐｓｉ（５．５バール）の圧力で操作し、研磨剤毎に、９枚の直径１０ｍｍグレード５チタニウムディスク（ＡＳＴＭ  Ｆ１３６の様式に加工されたチタニウム６ＡＬ−４Ｖシート）にグリットブラスト加工を行った。コントロールディスクはＨＡ及びアルミナだけでブラスト加工された。表面からノズルまでの距離は１５ｍｍで、ノズルは表面に対して９０°の角度に保たれた。ＨＰ（高性能、Ｈｉｇｈ  Ｐｅｒｆｏｒｍａｎｃｅ）ノズルは直径０．０６０インチ（１．５２ｍｍ）の開口部を持ち、表面を３．１７５ｍｍ／ｓｅｃで横切った。ノズルは、金属ディスクの中央を１回横切った（即ち、表面は１回ブラストされる）。
【０１６１】
サンプルは、表面に密着していない材料を除去するための、脱イオン水における２０分間の超音波洗浄を含む洗浄処理を経た。超音波洗浄後、サンプルは脱イオン水で濯がれ、４０℃で１時間空気乾燥された。
【０１６２】
サンプルにはＳＥＭ分析を行い、ＨＡがグレード５のチタニウムの表面に付着されているか測定した。図１９は、該表面にシリカ粒子が付着されていることを示している。
【０１６３】
例１０
この例は、ナノ多孔性ＨＡ（薬物溶離担体）をドーパント、アルミナビーズを研磨剤としてアルミニウム及びニチノールを変性加工することを説明する。
【０１６４】
混合物は、９０重量パーセントのアルミナ（ホワイト・サフティグリット：メッシュサイズ１５０、粒径８８マイクロン、モーズ硬度９、ガイソンインタナショナル有限会社）、及び１０重量パーセントのナノ多孔性ＨＡ（平均粒径５０マイクロン、不均等の非球形粒子、孔径３〜４ナノメートル、グラントレオ有限会社、コルク、アイルランド）を含むものである。ロカテック（登録商標）グリットブラスト加工装置を５バールの圧力で操作し、アルミニウム及びニチノールのグリットブラスト加工を行った。表面からノズルまでの距離は０．５ｃｍで、ノズルは表面に対して９０°の角度に保たれた。炭化ケイ素のノズルは直径１ｍｍの開口部を持ち、表面を２ｃｍ／ｓｅｃで横切った。ノズルは、表面を３回横切った（即ち、表面は３回ブラストされる）。
【０１６５】
サンプルは、表面に密着していない材料を除去するための、脱イオン水における２０分間の超音波洗浄を含む洗浄処理を経た。超音波洗浄後、サンプルは脱イオン水で濯がれ、４０℃で１時間空気乾燥された。
【０１６６】
サンプルにはＳＥＭ分析を行い、ナノ多孔性ＨＡがアルミニウム及びニチノールの表面に付着されているか測定した。図２０Ａ及び２０Ｂは、アルミニウム表面に付着されたナノ多孔性ＨＡ吸着層のＳＥＭ画像であり、図２１はニチノール表面に付着されたナノ多孔性ＨＡ吸着層のＳＥＭ画像である。
【図１】
2015171757.tif 000012
【図２】
2015171757.tif 000013
【図３】
2015171757.tif 000014
【図４】
2015171757.tif 000015
【図６】
2015171757.tif 000016
【図７】
2015171757.tif 000017
【図９】
2015171757.tif 000018
【図５】
2015171757.tif 000019
【図８】
2015171757.tif 000020
【図１０】
2015171757.tif 000021
【図１１Ａ】
2015171757.tif 000022
【図１１Ｂ】
2015171757.tif 000023
【図１２Ａ】
2015171757.tif 000024
【図１２Ｂ】
2015171757.tif 000025
【図１３】
2015171757.tif 000026
【図１４】
2015171757.tif 000027
【図１５】
2015171757.tif 000028
【図１６】
2015171757.tif 000029
【図１７】
2015171757.tif 000030
【図１８】
2015171757.tif 000031
【図１９】
2015171757.tif 000032
【図２０Ａ】
2015171757.tif 000033
【図２０Ｂ】
2015171757.tif 000034
【図２１】
2015171757.tif 000035
【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
金属基板である物体の表面を処理する方法であって、
金属酸化物表面に研磨ブラスト加工を行うことで前記金属基板の表面より金属酸化物を除去することによって金属表面を露出させるために、前記金属基板の前記表面にドーパントを浸透させるために、前記ドーパントを含む第１粒子セットと、研磨剤を含む第２粒子セットとを少なくとも１つの流動体ジェットから前記物体の前記表面に実質的に同時に供給する工程を含み、
前記第１粒子セットは前記第２粒子セットと異なる材料を含み、
前記ドーパントはポリマー又は金属から選択されることを特徴とする方法。
【請求項２】
前記第２粒子セットは、１５０μｍ以下の粒子サイズを有することを特徴とする請求項１に記載の方法。
【請求項３】
前記第２粒子セットは、７５μｍ〜１５０μｍの範囲内の粒子サイズを有することを特徴とする請求項２に記載の方法。
【請求項４】
前記供給工程は、不活性雰囲気において行われることを特徴とする請求項１に記載の方法。
【請求項５】
前記研磨ブラスト加工工程は、グリットブラスト加工、マイクロブラスト加工、又はウォータージェットブラスト加工から選ばれることを特徴とする請求項１に記載の方法。
【請求項６】
前記基板は、チタニウム、ステンレス鋼、アルミニウム、及びニチノールから選ばれることを特徴とする請求項１に記載の方法。
【請求項７】
前記第１粒子セット対前記第２粒子セットの重量比率は１０：９０〜９５：５であることを特徴とする請求項１乃至６の何れかに記載の方法。
【請求項８】
前記第１粒子セット対前記第２粒子セットの重量比率は２０：８０〜８０：２０であることを特徴とする請求項７に記載の方法。
【請求項９】
前記第１粒子セット対前記第２粒子セットの重量比率は４０：６０〜６０：４０であることを特徴とする請求項８に記載の方法。
【請求項１０】
前記少なくとも１つの流動体ジェットは、湿式ブラスト加工装置であることを特徴とする請求項１乃至９の何れかに記載の方法。
【請求項１１】
前記少なくとも１つの流動体ジェットは、乾式ブラスト加工装置、輪形摩擦試験機、グリットブラスト加工装置、サンドブラスト加工装置、及びマイクロブラスト加工装置から選ばれることを特徴とする請求項１乃至９の何れかに記載の方法。
【請求項１２】
前記少なくとも１つの流動体ジェットは０．５〜１００バールの圧力において作動することを特徴とする請求項１乃至１１の何れかに記載の方法。
【請求項１３】
前記少なくとも１つの流動体ジェットは１〜３０バールの圧力において作動することを特徴とする請求項１２に記載の方法。
【請求項１４】
前記少なくとも１つの流動体ジェットは１〜１０バールの圧力において作動することを特徴とする請求項１３に記載の方法。
【請求項１５】
前記少なくとも１つの流動体ジェットは３〜１０バールの圧力において作動することを特徴とする請求項１４に記載の方法。
【請求項１６】
前記金属は、純金属、金属合金、１つ又は複数の相を含む金属間物、非晶相を含む金属間物、単独の結晶相を含む金属間物、多結晶相を含む金属間物から選ばれることを特徴とする請求項１乃至１５の何れかに記載の方法。
【請求項１７】
前記金属は、チタニウム、チタン合金、鉄合金、ステンレス鋼、ステンレス鋼合金、炭素鋼、炭素鋼合金、アルミニウム、アルミ合金、ニッケル、ニッケル合金、ニッケルチタン合金、タンタラム、タンタル合金、ニオビウム、ニオブ合金、クロミウム、クロム合金、コバルト、コバルト合金、貴金属、及び貴金属合金から選ばれることを特徴とする請求項１乃至１６の何れかに記載の方法。
【請求項１８】
前記物体は移植できる医療用具であることを特徴とする請求項１乃至１７の何れかに記載の方法。
【請求項１９】
前記物体は、病的な石灰化を除去するために使用される、カテーテル、ガイドワイヤ、バスケットから選ばれることを特徴とする請求項１乃至１７の何れかに記載の方法。
【請求項２０】
前記粒子は気体の担体流動体に含まれて供給されることを特徴とする請求項１乃至１９の何れかに記載の方法。
【請求項２１】
前記担体流動体は、窒素、水素、アルゴン、ヘリウム、空気、エチレンオキシド、及びそれらの組合せから選ばれることを特徴とする請求項２０に記載の方法。
【請求項２２】
前記粒子は液体の担体流動体に含まれて供給されることを特徴とする請求項１乃至１９の何れかに記載の方法。
【請求項２３】
前記液体はエッチング液体でもあることを特徴とする請求項２２に記載の方法。
【請求項２４】
前記エッチング液体は塩基性であることを特徴とする請求項２３に記載の方法。
【請求項２５】
前記エッチング液体は酸性であることを特徴とする請求項２３に記載の方法。
【請求項２６】
前記研磨剤は、シリカ、アルミナ、ジルコニア、チタン酸バリウム、チタン酸カルシウム、チタン酸ナトリウム、酸化チタン、ガラス、生体適合性ガラス、ダイヤモンド、炭化ケイ素、リン酸カルシウム、炭酸カルシウム、金属粉、金属線、炭素繊維複合材、ポリマー、ポリマー複合材、チタニウム、ステンレス鋼、硬化鋼、及びクロム合金から選ばれることを特徴とす請求項１乃至２５の何れかに記載の方法。
【請求項２７】
前記研磨剤は、モース硬度が５〜１０であることを特徴とする請求項１乃至２６の何れかに記載の方法。
【請求項２８】
前記ドーパントは、２つ以上の異なる材料を含むことを特徴とする請求項１乃至２７の何れかに記載の方法。
【請求項２９】
前記ドーパントは骨伝導性物質又は骨統合性物質であることを特徴とする請求項１乃至２８の何れかに記載の方法。
【請求項３０】
前記ドーパントは治療薬であることを特徴とする請求項１乃至２９の何れかに記載の方法。
【請求項３１】
前記治療薬は担体材料の表面上又は担体材料の中に固定されることを特徴とする請求項３０に記載の方法。
【請求項３２】
前記担体材料は、ポリマー及びバイオポリマーから選ばれることを特徴とする請求項３１に記載の方法。
【請求項３３】
前記ポリマーは、ポリウレタン、ポリエチレンテプタレート、ＰＬＬＡ‐ポリグリコール酸（ＰＧＡ）共重合体（ＰＬＧＡ）、ポリカプロラクトン、ポリ‐（ヒドロキシ酪酸塩／ヒドロキシ吉草酸塩）共重合体、ポリ（ビニルピロリドン）、ポリテトラフルオロエチレン、ポリ（２−メタクリル酸ヒドロキシエチル）、ポリ（エーテルウレタン尿素）、シリコーン、アクリル、エポキシド、ポリエステル、ウレタン、パーレン、ポリホスファゼンのポリマー、フッ素ポリマー、ポリアミド、ポリオレフィン、及びこれらの混合物及び共重合体から選ばれることを特徴とする請求項３２に記載の方法。
【請求項３４】
前記バイオポリマーは、多糖類、ゼラチン、コラーゲン、アルギン酸塩、ヒアルロン酸、アルギン酸、カラギーナン、コンドロイチン、ペクチン、キトサン、及びそれらの誘導体、混合物、共重合体から選ばれることを特徴とする請求項３２に記載の方法。
【請求項３５】
前記治療薬は、抗癌剤、抗炎症薬、免疫抑制剤、抗生物質、ヘパリン、機能タンパク質、調節タンパク質、構造タンパク質、オリゴペプチド、抗原ペプチド、核酸、免疫原、及びそれらの組合せから選ばれることを特徴とする請求項３１に記載の方法。
【請求項３６】
前記ドーパントは放射線不透性材料であることを特徴とする請求項１乃至３１の何れかに記載の方法。
【請求項３７】
前記放射線不透性材料は、アルカリ土類金属、遷移金属、及び希土類金属から選ばれることを特徴とする請求項３６に記載の方法。
【請求項３８】
前記放射線不透性材料はポリマーであることを特徴とする請求項３６に記載の方法。
【請求項３９】
前記第１粒子セットと前記第２粒子セットは同じ流動体ジェットから前記表面に供給されることを特徴とする請求項１乃至３８の何れかに記載の方法。
【請求項４０】
前記第１粒子セットと前記第２粒子セットは別々の流動体ジェットから前記表面に供給されることを特徴とする請求項１乃至３８の何れかに記載の方法。
【請求項４１】
ドーパントのラミネート層が生じないことを特徴とする請求項１乃至４０の何れかに記載の方法。
【外国語明細書】
2015171757000001.pdf